(57)【特許請求の範囲】
【請求項１】
チタン、マグネシウム、ハロゲンおよび下記式（２）で特定される環状エステル化合物（ａ−１）を含むことを特徴とする固体状チタン触媒成分（Ｉ−１）と、
周期表の第１族、第２族および第１３族から選ばれる金属元素を含む有機金属化合物触媒成分（ＩＩ）とを含むオレフィン重合用触媒。
【化１】
0005476431.tif 000017
〔式（２）において、ｎは５〜１０の整数である。
環状骨格中の単結合（Ｃa−Ｃa結合およびＣa−Ｃb結合を除く。）は、二重結合に置き換えられていてもよい。
Ｒ1はそれぞれ独立に炭素数１〜２０の１価の炭化水素基である。
また、上記式（２）で表される化合物のトランス純度は５１〜７９％である。〕
【請求項２】
前記環状エステル化合物（ａ−１）の環状骨格中の炭素原子間結合が全て単結合であることを特徴とする請求項１記載のオレフィン重合用触媒。
【請求項３】
前記環状エステル化合物（ａ−１）の環状骨格中の炭素原子数が６であることを特徴とする請求項１または２に記載のオレフィン重合用触媒。
【発明の詳細な説明】
【技術分野】
【０００１】
本発明は、プロピレンを代表例とする炭素原子数３以上のオレフィン重合体の製造方法に関し、とりわけ分子量分布の広い重合体の製造に適した製造方法に関する。更に本発明は、上記オレフィン重合体の製造に適した固体状チタン触媒成分に関する。
【背景技術】
【０００２】
従来から、エチレン、α-オレフィンの単独重合体あるいはエチレン・α-オレフィン共重合体などのオレフィン重合体を製造するために用いられる触媒として、活性状態のハロゲン化マグネシウムに担持されたチタン化合物を含む触媒が知られている。（以下、「単独重合」と「共重合」とをまとめて「重合」と記載する場合もある。）
【０００３】
このようなオレフィン重合用触媒としては、チーグラー-ナッタ触媒と称される、四塩化チタンや三塩化チタンを含む触媒や、マグネシウム、チタン、ハロゲンおよび電子供与体からなる固体状チタン触媒成分と有機金属化合物とからなる触媒等が広く知られている。
【０００４】
後者の触媒は、エチレンの他、プロピレン、ブテン-1などのα-オレフィンの重合に高い活性を示す。また、得られるα-オレフィン重合体は高い立体規則性を有することがある。
【０００５】
これらの触媒の中でも、特に、フタル酸エステルを典型的な例とするカルボン酸エステルから選択される電子供与体が担持された固体状チタン触媒成分と、助触媒成分としてのアルミニウム-アルキル化合物と、少なくとも一つのＳｉ-ＯＲ（式中、Ｒは炭化水素基である）を有するケイ素化合物とからなる触媒を用いた場合に、優れた重合活性と立体特異性が発現されることが特開昭５７-６３３１０号公報（特許文献１）等で報告されている。
【０００６】
上記の触媒を用いて得られた重合体は、チーグラー-ナッタ触媒で得られる重合体に比して分子量分布が狭いことが多い。分子量分布が狭い重合体は、「溶融流動性が低い」、「溶融張力が低い」、「成形性に劣る」、「剛性がやや低い」等の傾向があることが知られている。一方で、生産性向上、コストダウン等の観点から、たとえば延伸フィルムの生産性向上を目的とした高速延伸技術などの様々な高速成形技術が進化している。
【０００７】
上記の様な比較的狭分子量分布の重合体をたとえば高速延伸しようとすると、溶融張力不足からフィルムのネックインやバタツキなどがより顕著となり、生産性向上が困難になるケースがある。よって、より高い溶融張力を有する重合体が市場から求められている。
【０００８】
このような問題を解決させるために、分子量の異なる重合体を多段重合で製造して重合体の分子量分布を広げる方法（特開平５-１７０８４３号公報（特許文献２）等）や、複数種の電子供与体を含む触媒（特開平３-７７０３号公報（特許文献３））や、固体状チタン触媒成分に含まれる電子供与体に不斉炭素を有するコハク酸エステルを使用した触媒（国際公開第０１／０５７０９９号パンフレット（特許文献４）、国際公開第００／６３２６１号パンフレット（特許文献５）、国際公開第０２／３０９９８号パンフレット（特許文献６））等の数多くの報告がある。
【０００９】
一方、特開２００１−１１４８１１号公報（特許文献７）および特開２００３−４０９１８号公報（特許文献８）には、チタン化合物、マグネシウム化合物および電子供与性化合物を接触させて得られるオレフィン（類）重合用固体触媒成分、ならびにこの触媒成分を含むオレフィン（類）重合用触媒が開示されている。この電子供与性化合物として、特許文献７に記載の発明では、トランス純度８０％以上を有する1,2-シクロヘキサンジカルボン酸エステルが使用され、特許文献８に記載の発明では、シクロヘキセンジカルボン酸ジエステルが使用され、このシクロヘキセンジカルボン酸ジエステルの具体例としては、１−シクロヘキセンのシクロヘキセン環の１位及び２位にアルコキシカルボニル基が結合した１−シクロヘキセンジカルボン酸ジエステルのみが開示されている（段落［００２１］〜［００２４］および実施例）。しかしながら、特許文献７および８には、オレフィン重合体の分子量分布に関する記載は一切ない。
【先行技術文献】
【特許文献】
【００１０】
【特許文献１】特開昭５７-６３３１０号公報
【特許文献２】特開平５-１７０８４３号公報
【特許文献３】特開平３-７７０３号公報
【特許文献４】国際公開第０１／０５７０９９号パンフレット
【特許文献５】国際公開第００／６３２６１号パンフレット
【特許文献６】国際公開第０２／３０９９８号パンフレット
【特許文献７】特開２００１−１１４８１１号公報
【特許文献８】特開２００３−４０９１８号公報
【発明の概要】
【発明が解決しようとする課題】
【００１１】
しかしながら、上記の触媒は、オレフィン重合体の分子量分布を広くする効果が不充分であったり、本発明者らの検討によると、低分子量成分を増加させることによって分子量分布を広げる触媒であったりするため、これらの触媒はオレフィン重合体の溶融張力の向上が充分とは言えないという市場の評価があり、さらに、市場から、上記の触媒の製造コストが高いという問題点が指摘されている。一方、市場からはコストダウンの観点等から、より簡略なプロセスで広分子量分布化したオレフィン重合体を製造可能とする触媒あるいはオレフィン重合体の製造方法の登場が待ち望まれていた。
【００１２】
従って、本発明は、分子量分布が広く、溶融張力が高く、高速延伸、高速成形により適したオレフィン重合体を簡便に製造可能なオレフィン重合体の製造方法を提供することを目的とする。
【００１３】
また、本発明は、分子量分布が広く、溶融張力が高く、高速延伸、高速成形により適したオレフィン重合体を簡便に製造可能な触媒成分を提供することも目的とする。
【課題を解決するための手段】
【００１４】
本発明者らは鋭意研究した結果、複数のカルボン酸エステル基を有する特定の環状炭化水素化合物を含む固体状チタン触媒成分を用い、重合器内を特定の圧力として、好ましくはバルク重合法を例とする高いモノマー濃度の条件により重合を行うと、分子量分布が広いオレフィン重合体を製造できることを見出し、オレフィン重合体の製造方法に関する本発明を完成させた。なお、特許文献７および８のいずれにも、重合法がオレフィン重合体の分子量分布に及ぼす影響に関して、何ら記載も示唆もされていない。
【００１５】
本発明の、オレフィン重合体の製造方法は、
チタン、マグネシウム、ハロゲンおよび下記式（１）で特定される環状エステル化合物（ａ）を含む固体状チタン触媒成分（Ｉ）と；
【００１６】
【化１】
0005476431.tif 000002
〔式（１）において、ｎは５〜１０の整数である。
【００１７】
Ｒ2およびＲ3はそれぞれ独立にＣＯＯＲ1または水素原子であり、Ｒ2およびＲ3のうちの少なくとも１つはＣＯＯＲ1であり、Ｒ1はそれぞれ独立に炭素数１〜２０の１価の炭化水素基である。
【００１８】
環状骨格中の単結合（Ｃa−Ｃa結合、およびＲ3が水素原子である場合のＣa−Ｃb結合を除く。）は、二重結合に置き換えられていてもよい。〕、
周期表の第１族、第２族および第１３族から選ばれる金属元素を含む有機金属化合物触媒成分（ＩＩ）と
を含むオレフィン重合用触媒の存在下に、
重合器内圧力を重合温度における該オレフィンの飽和蒸気圧の０．２５倍以上として、
炭素原子数３以上のオレフィンを重合する
ことを特徴としている。
【００１９】
前記炭素原子数３以上のオレフィンとしては、炭素原子数３〜６のオレフィンが好ましく、プロピレン、1-ブテン、4-メチル-1-ペンテンが特に好ましい。
前記オレフィン重合体のＧＰＣ測定により決定されるＭｗ／Ｍｎ値は、６以上であることが好ましい。
【００２０】
また、本発明者らは鋭意研究した結果、複数のカルボン酸エステル基を有する特定の環状エステル化合物を含む固体状チタン触媒成分を用いると、分子量分布が広いオレフィン重合体を製造できる効果と、重合活性や得られる重合体の立体規則性がより高いレベルで両立できることを見出し、触媒成分に関する本発明を完成させた。なお、特許文献７および８のいずれにも、下記式（２）で表わされる環状エステル化合物（ａ−１）は記載されていない。
【００２１】
本発明の固体状チタン触媒成分（Ｉ−１）は、
チタン、マグネシウム、ハロゲンおよび下記式（２）で特定される環状エステル化合物（ａ−１）とを含むことを特徴としている。
【００２２】
【化２】
0005476431.tif 000003
〔式（２）において、ｎは５〜１０の整数である。
環状骨格中の単結合（Ｃa−Ｃa結合およびＣa−Ｃb結合を除く。）は、二重結合に置き換えられていてもよい。
Ｒ1はそれぞれ独立に炭素数１〜２０の１価の炭化水素基である。
また、上記式（２）で表される化合物のトランス純度は５１〜７９％である。〕。
【００２３】
前記環状エステル化合物（ａ−１）の環状骨格中の炭素原子間結合は、すべて単結合であることが好ましい。
前記環状エステル化合物（ａ−１）の環状骨格中の炭素原子数は、６であることが好ましい。
【発明の効果】
【００２４】
本発明のオレフィンの重合体の製造方法は、広い分子量分布を有するオレフィン重合体を製造するのに適している。
また、オレフィンの重合体の製造方法を用いれば、たとえば高速延伸性、高速成形性などの成形性に加え、剛性にも優れたオレフィン重合体が製造可能になると期待できる。
【００２５】
本発明の固体状チタン触媒成分（Ｉ−１）を用いれば、広い分子量分布を有し立体規則性の高いオレフィン重合体を高い活性で製造することができる。
また、本発明の固体状チタン触媒成分（Ｉ−１）を用いれば、たとえば高速延伸性、高速成形性などの成形性に加え、剛性にも優れたオレフィン重合体が製造可能になると期待できる。
【図面の簡単な説明】
【００２６】
【図１】図１は、参考例４、比較例１及び比較例２で得られたポリプロピレンのＧＰＣクロマトグラムである。
【発明を実施するための形態】
【００２７】
以下、本発明に係るオレフィン重合体の製造方法および固体状チタン触媒成分（Ｉ-１）についてさらに詳細に説明する。
〔オレフィン重合体の製造方法〕
本発明に係るオレフィン重合体の製造方法は、
後述する固体状チタン触媒成分（Ｉ）と、
周期表の第１族、第２族および第１３族から選ばれる金属元素を含む有機金属化合物触媒成分（ＩＩ）とを含むオレフィン重合触媒の存在下に、
重合器内圧力を重合温度における該オレフィンの飽和蒸気圧の０．２５倍以上として、
炭素原子数３以上のオレフィンを重合することを特徴とする。
【００２８】
本発明に従えば、単段重合でも分子量分布の広いオレフィン重合体を得ることができるので、多段重合、即ち重合途中に条件を変更する重合方法を実現できないプロセスでも分子量分布の広いオレフィン重合体を得ることができる。
【００２９】
まず、各触媒成分について説明する。
［固体状チタン触媒成分（Ｉ）］
本発明に係る固体状チタン触媒成分（Ｉ）は、チタン、マグネシウム、ハロゲンおよび環状エステル化合物（ａ）を含むことを特徴としている。
【００３０】
＜環状エステル化合物（ａ）＞
前記環状エステル化合物（ａ）は、複数のカルボン酸エステル基を有し、下記式（１）で表される。
【００３１】
【化３】
0005476431.tif 000004
式（１）において、ｎは、５〜１０の整数、好ましくは５〜７の整数であり、特に好ましくは６である。またＣaおよびＣbは、炭素原子を表わす。
【００３２】
環状骨格中の炭素原子間結合は、すべてが単結合であることが好ましいが、環状骨格中の、Ｃa−Ｃa結合およびＲ3が水素原子である場合のＣa−Ｃb結合以外のいずれかの単結合は、二重結合に置き換えられていてもよい。
【００３３】
また、Ｒ2およびＲ3はそれぞれ独立にＣＯＯＲ1または水素原子であり、Ｒ2およびＲ3のうちの少なくとも１つはＣＯＯＲ1であり、Ｒ1はそれぞれ独立に炭素数１〜２０の１価の炭化水素基である。
【００３４】
複数個あるＲ1は、それぞれ独立に、炭素原子数が１〜２０、好ましくは１〜１０、より好ましくは２〜８、さらに好ましくは４〜８、特に好ましくは４〜６の１価の炭化水素基である。この炭化水素基としては、エチル基、ｎ−プロピル基、イソプロピル基、ｎ−ブチル基、イソブチル基、ヘキシル基、へプチル基、オクチル基、２−エチルヘキシル基、デシル基、ドデシル基、テトラデシル基、ヘキサデシル基、オクタデシル基、エイコシル基などが挙げられ、中でもｎ−ブチル基、イソブチル基、ヘキシル基、オクチル基が好ましく、更にはｎ−ブチル基、イソブチル基が好ましい。
【００３５】
このような環状エステル化合物（ａ）としては、
シクロヘキサン-1,2-ジカルボン酸ジエチル、
シクロヘキサン-1,2-ジカルボン酸ジn-プロピル、
シクロヘキサン-1,2-ジカルボン酸ジイソプロピル、
シクロヘキサン-1,2-ジカルボン酸ジn-ブチル、
シクロヘキサン-1,2-ジカルボン酸ジイソブチル、
シクロヘキサン-1,2-ジカルボン酸ジヘキシル、
シクロヘキサン-1,2-ジカルボン酸ジへプチル、
シクロヘキサン-1,2-ジカルボン酸ジオクチル、
シクロヘキサン-1,2-ジカルボン酸ジ２−エチルヘキシル
シクロヘキサン-1,2-ジカルボン酸ジデシル、
シクロヘキサン-1,3-ジカルボン酸ジエチル、
シクロヘキサン-1,3-ジカルボン酸ジイソブチル、
シクロペンタン-1,2-ジカルボン酸ジエチル、
シクロペンタン-1,2-ジカルボン酸ジイソプロピル、
シクロペンタン-1,2-ジカルボン酸ジイソブチル、
シクロペンタン-1,2-ジカルボン酸ジへプチル、
シクロペンタン-1,2-ジカルボン酸ジデシル、
シクロペンタン-1,3-ジカルボン酸ジエチル、
シクロペンタン-1,3-ジカルボン酸ジイソブチル、
シクロヘプタン-1,2-ジカルボン酸ジエチル、
シクロヘプタン-1,2-ジカルボン酸ジイソプロピル、
シクロヘプタン-1,2-ジカルボン酸ジイソブチル、
シクロヘプタン-1,2-ジカルボン酸ジへプチル、
シクロヘプタン-1,2-ジカルボン酸ジデシル、
シクロヘプタン-1,3-ジカルボン酸ジエチル、
シクロヘプタン-1,3-ジカルボン酸ジイソブチル、
シクロオクタン-1,2-ジカルボン酸ジエチル、
シクロデカン-1,2-ジカルボン酸ジエチル、
4-シクロヘキセン-1,2-ジカルボン酸ジエチル、
4-シクロヘキセン-1,2-ジカルボン酸ジn-プロピル、
4-シクロヘキセン-1,2-ジカルボン酸ジイソプロピル、
4-シクロヘキセン-1,2-ジカルボン酸ジn-ブチル、
4-シクロヘキセン-1,2-ジカルボン酸ジイソブチル、
4-シクロヘキセン-1,2-ジカルボン酸ジヘキシル、
4-シクロヘキセン-1,2-ジカルボン酸ジへプチル、
4-シクロヘキセン-1,2-ジカルボン酸ジオクチル、
4-シクロヘキセン-1,2-ジカルボン酸ジデシル、
4-シクロヘキセン-1,3-ジカルボン酸ジエチル、
4-シクロヘキセン-1,3-ジカルボン酸ジイソブチル、
3-シクロペンテン-1,2-ジカルボン酸ジエチル、
3-シクロペンテン-1,2-ジカルボン酸ジイソプロピル、
3-シクロペンテン-1,2-ジカルボン酸ジイソブチル、
3-シクロペンテン-1,2-ジカルボン酸ジへプチル、
3-シクロペンテン-1,2-ジカルボン酸ジデシル、
3-シクロペンテン-1,3-ジカルボン酸ジエチル、
3-シクロペンテン-1,3-ジカルボン酸ジイソブチル、
4-シクロヘプテン-1,2-ジカルボン酸ジエチル、
4-シクロヘプテン-1,2-ジカルボン酸ジイソプロピル、
4-シクロヘプテン-1,2-ジカルボン酸ジイソブチル、
4-シクロヘプテン-1,2-ジカルボン酸ジへプチル、
4-シクロヘプテン-1,2-ジカルボン酸ジデシル、
4-シクロヘプテン-1,3-ジカルボン酸ジエチル、
4-シクロヘプテン-1,3-ジカルボン酸ジイソブチル、
5-シクロオクテン-1,2-ジカルボン酸ジエチル、
6-シクロデセン-1,2-ジカルボン酸ジエチル
などが挙げられる。
【００３６】
上記のようなジエステル構造を持つ化合物には、シス、トランス等の異性体が存在するが、どの構造であっても本発明の目的に合致する効果を有する。
上記の様なエステル構造は、トランス純度（トランス体およびシス体のうちのトランス体の割合）は５１〜７９％であることが好ましい。このトランス純度は、より好ましくは５５〜７９％、更に好ましくは６０〜７９％、特に好ましくは６５〜７９％である。
【００３７】
特に上記式（１）においてｎ＝６であるシクロヘキサン１，２−ジカルボン酸ジエステルのトランス純度は上記の範囲である。
トランス純度が５１％未満であると広分子量分布化の効果が不充分となったり、活性、立体特異性が不充分となることがある。また、トランス純度が７９%を超えると広分子量分布化の効果が不充分となることがある。すなわち、トランス純度が上記の範囲内であれば、得られる重合体の分子量分布を広げる効果と、触媒の活性や得られる重合体の高い立体規則性とを高いレベルで両立することができる。
【００３８】
前記環状エステル化合物（ａ）としては、シクロアルカン1,2-ジカルボン酸ジエステル構造を有する化合物が好ましく、特に、
シクロヘキサン-1,2-ジカルボン酸ジn-ブチル、
シクロヘキサン-1,2-ジカルボン酸ジイソブチル、
シクロヘキサン-1,2-ジカルボン酸ジヘキシル、
シクロヘキサン-1,2-ジカルボン酸ジへプチル、
シクロヘキサン-1,2-ジカルボン酸ジオクチル、
シクロヘキサン-1,2-ジカルボン酸ジ２−エチルヘキシル、
シクロペンタン-1,2-ジカルボン酸ジイソブチル、
シクロペンタン-1,2-ジカルボン酸ジヘプチル、
シクロヘプタン-1,2-ジカルボン酸ジイソブチル、
シクロヘプタン-1,2-ジカルボン酸ジへプチル
などが好ましい。
【００３９】
上記の化合物の中では、シクロヘキサン-1,2-ジカルボン酸ジイソブチル、
シクロヘキサン-1,2-ジカルボン酸ジヘキシル、
シクロヘキサン-1,2-ジカルボン酸ジへプチル、
シクロヘキサン-1,2-ジカルボン酸ジオクチル、
シクロヘキサン-1,2-ジカルボン酸ジ２−エチルヘキシル、
がさらに好ましい。その理由は、触媒性能だけでなく、これらの化合物がDiels Alder 反応を利用して比較的安価に製造できる点にある。
【００４０】
本発明のオレフィン重合体の製造方法では、分子量分布の広い重合体が得られる。この理由は現時点で不明であるが、下記のような原因が推定される。
環状炭化水素構造は、イス型、舟型など多彩な立体構造を形成することが知られている。この多彩な立体構造を取りうることが、固体状チタン触媒成分（Ｉ）上に多彩な活性種を形成する事に繋がる。特に、環状エステル化合物（ａ）の環状骨格を形成する炭素原子のうちの、エステル基（ＣＯＯＲ1基）が結合した炭素原子とエステル基（ＣＯＯＲ1基）が結合した他の炭素原子との間の結合が単結合であれば、取りうる立体構造のバリエーションが広がる。その結果、固体状チタン触媒成分（Ｉ）を用いてオレフィンの重合を行うと、多様な分子量のオレフィン重合体を一度に製造することができる、即ち分子量分布の広いオレフィン重合体を製造することができる。
【００４１】
これらの化合物は、１種単独で用いてもよく２種類以上を組み合わせて用いてもよい。また、本発明の目的を損なわない限り、これらの環状エステル化合物（ａ）と後述する触媒成分（ｂ）と組み合わせて用いても良い。
【００４２】
また環状エステル化合物（ａ）は、固体状チタン触媒成分（Ｉ）を調製する過程で形成されてもよい。たとえば、固体状チタン触媒成分（Ｉ）を調製する際に、環状エステル化合物（ａ）に対応する無水カルボン酸やカルボン酸ジハライドと、対応するアルコールとが実質的に接触する工程を設けることで、環状エステル化合物（ａ）を固体状チタン触媒成分中に含有させることもできる。
本発明で用いられる固体状チタン触媒成分（Ｉ）の調製には、上記の環状エステル化合物（ａ）の他、マグネシウム化合物およびチタン化合物が用いられる。
【００４３】
＜マグネシウム化合物＞
このようなマグネシウム化合物としては、具体的には、
塩化マグネシウム、臭化マグネシウムなどのハロゲン化マグネシウム；
メトキシ塩化マグネシウム、エトキシ塩化マグネシウム、フェノキシ塩化マグネシウムなどのアルコキシマグネシウムハライド；
エトキシマグネシウム、イソプロポキシマグネシウム、ブトキシマグネシウム、2-エチルヘキソキシマグネシウムなどのアルコキシマグネシウム；
フェノキシマグネシウムなどのアリーロキシマグネシウム；
ステアリン酸マグネシウムなどのマグネシウムのカルボン酸塩
などの公知のマグネシウム化合物を挙げることができる。
【００４４】
これらのマグネシウム化合物は単独で用いても、２種以上を組み合わせて用いてもよい。またこれらのマグネシウム化合物は、他の金属との錯化合物、複化合物あるいは他の金属化合物との混合物であってもよい。
【００４５】
これらの中ではハロゲンを含有するマグネシウム化合物が好ましく、ハロゲン化マグネシウム、特に塩化マグネシウムがより好ましく用いられる。他には、エトキシマグネシウムのようなアルコキシマグネシウムも好ましく用いられる。また、該マグネシウム化合物は、他の物質から誘導されたもの、たとえばグリニャール試薬のような有機マグネシウム化合物とハロゲン化チタンやハロゲン化珪素、ハロゲン化アルコールなどとを接触させて得られるものであってもよい。
【００４６】
＜チタン化合物＞
チタン化合物としては、たとえば一般式；
Ｔｉ(ＯＲ)gＸ4-g
（Ｒは炭化水素基であり、Ｘはハロゲン原子であり、gは０≦g≦４である。）
で示される４価のチタン化合物を挙げることができる。より具体的には、
ＴｉＣｌ4、ＴｉＢｒ4などのテトラハロゲン化チタン；
Ｔｉ(ＯＣＨ3)Ｃｌ3、Ｔｉ(ＯＣ2Ｈ5)Ｃｌ3、Ｔｉ(Ｏ-n-Ｃ4Ｈ9)Ｃｌ3、Ｔｉ(ＯＣ2Ｈ5)Ｂｒ3、Ｔｉ(Ｏ-isoＣ4Ｈ9)Ｂｒ3などのトリハロゲン化アルコキシチタン；
Ｔｉ(ＯＣＨ3)2Ｃｌ2、Ｔｉ(ＯＣ2Ｈ5)2Ｃｌ2などのジハロゲン化アルコキシチタン；
Ｔｉ(ＯＣＨ3)3Ｃｌ、Ｔｉ(Ｏ-n-Ｃ4Ｈ9)3Ｃｌ、Ｔｉ(ＯＣ2Ｈ5)3Ｂｒなどのモノハロゲン化アルコキシチタン；
Ｔｉ(ＯＣＨ3)4、Ｔｉ(ＯＣ2Ｈ5)4、Ｔｉ(ＯＣ4Ｈ9)4、Ｔｉ(Ｏ-2-エチルヘキシル)4などのテトラアルコキシチタン
などを挙げることができる。
【００４７】
これらの中で好ましいものは、テトラハロゲン化チタンであり、特に四塩化チタンが好ましい。これらのチタン化合物は単独で用いても２種以上を組み合わせて用いてもよい。
上記の様なマグネシウム化合物およびチタン化合物としては、たとえば前記特許文献１、特許文献２などに詳細に記載されている化合物も挙げることができる。
【００４８】
本発明で用いられる固体状チタン触媒成分（Ｉ）の調製には、環状エステル化合物（ａ）を使用する他は、公知の方法を制限無く使用することができる。具体的な好ましい方法としては、たとえば下記(P-1)〜(P-4)の方法を挙げることができる。
【００４９】
(P-1) マグネシウム化合物および後述する触媒成分（ｂ）からなる固体状付加物と、環状エステル化合物（ａ）と、液状状態のチタン化合物とを、不活性炭化水素溶媒共存下、懸濁状態で接触させる方法。
【００５０】
(P-2) マグネシウム化合物および触媒成分（ｂ）からなる固体状付加物と、環状エステル化合物（ａ）と、液状状態のチタン化合物とを、複数回に分けて接触させる方法。
(P-3) マグネシウム化合物および触媒成分（ｂ）からなる固体状付加物と、環状エステル化合物（ａ）と、液状状態のチタン化合物とを、不活性炭化水素溶媒共存下、懸濁状態で接触させ、且つ複数回に分けて接触させる方法。
【００５１】
(P-4) マグネシウム化合物および触媒成分（ｂ）からなる液状状態のマグネシウム化合物と、液状状態のチタン化合物と、環状エステル化合物（ａ）とを接触させる方法。
固体状チタン触媒成分（Ｉ）の調製の際の好ましい反応温度は、−３０℃〜１５０℃、より好ましくは−２５℃〜１３０℃、更に好ましくは−２５〜１２０℃、特には−２５℃〜１１０℃、とりわけ−２５℃〜１０５℃の範囲である。
【００５２】
また上記の固体状チタン触媒成分の製造は、必要に応じて公知の媒体の存在下に行うこともできる。この媒体としては、やや極性を有するトルエンなどの芳香族炭化水素やヘプタン、オクタン、デカン、シクロヘキサンなどの公知の脂肪族炭化水素、脂環族炭化水素化合物が挙げられるが、これらの中では脂肪族炭化水素が好ましい例として挙げられる。
【００５３】
上記の範囲で製造された固体状チタン触媒成分（Ｉ）を用いてオレフィンの重合反応を行うと、広い分子量分布の重合体を得られる効果と、触媒の活性や得られる重合体の高い立体規則性とをより高いレベルで両立することができる。
【００５４】
（触媒成分（ｂ））
上記の固体状付加物や液状状態のマグネシウム化合物の形成に用いられる触媒成分（ｂ）としては、室温〜３００℃程度の温度範囲で上記のマグネシウム化合物を可溶化できる公知の化合物が好ましく、たとえばアルコール、アルデヒド、アミン、カルボン酸およびこれらの混合物などが好ましい。これらの化合物としては、たとえば前記特許文献１や特許文献２に詳細に記載されている化合物を挙げることができる。
【００５５】
上記のマグネシウム化合物可溶化能を有するアルコールとして、より具体的には
メタノール、エタノール、プロパノール、ブタノール、イソブタノール、エチレングリコール、2-メチルペンタノール、2-エチルブタノール、n-ヘプタノール、n-オクタノール、2-エチルヘキサノール、デカノール、ドデカノールのような脂肪族アルコール；
シクロヘキサノール、メチルシクロヘキサノールのような脂環族アルコール；
ベンジルアルコール、メチルベンジルアルコールなどの芳香族アルコール；
n-ブチルセルソルブなどのアルコキシ基を有する脂肪族アルコール
などを挙げることができる。
【００５６】
カルボン酸としては、カプリル酸、2-エチルヘキサノイック酸などの炭素数７以上の有機カルボン酸類を挙げることができる。アルデヒドとしては、カプリックアルデヒド、2-エチルヘキシルアルデヒドなどの炭素数７以上のアルデヒド類を挙げることができる。
【００５７】
アミンとしては、ヘプチルアミン、オクチルアミン、ノニルアミン、ラウリルアミン、2-エチルヘキシルアミンなどの炭素数６以上のアミン類を挙げることができる。
上記の触媒成分（ｂ）としては、上記のアルコール類が好ましく、特にエタノール、プロパノール、ブタノール、イソブタノール、ヘキサノール、２-エチルヘキサノール、デカノールなどが好ましい。
【００５８】
上記の固体状付加物や液状状態のマグネシウム化合物を調製する際のマグネシウム化合物および触媒成分(ｂ)の使用量については、その種類、接触条件などによっても異なるが、マグネシウム化合物は、該触媒成分(ｂ)の単位容積あたり、０．１〜２０モル／リットル、好ましくは、０．５〜５モル／リットルの量で用いられる。また、必要に応じて上記固体状付加物に対して不活性な媒体を併用することもできる。
【００５９】
上記の媒体としては、やや極性を有するトルエンなどの芳香族炭化水素やヘプタン、オクタン、デカン、シクロヘキサンなどの公知の脂肪族炭化水素、脂環族炭化水素化合物が挙げられるが、これらの中では脂肪族炭化水素が好ましい例として挙げられる。
【００６０】
得られる固体状付加物や液状状態のマグネシウム化合物のマグネシウムと触媒成分（ｂ）との組成比は、用いる化合物の種類によって異なるので一概には規定できないが、マグネシウム化合物中のマグネシウム１モルに対して、触媒成分（ｂ）は、好ましくは２．６モル以上、より好ましくは２．７モル以上、５モル以下の範囲である。
【００６１】
＜芳香族カルボン酸エステルおよび／または複数の炭素原子を介して２個以上のエーテル結合を有する化合物＞
本発明で用いられる固体状チタン触媒成分（Ｉ）は、さらに、芳香族カルボン酸エステルおよび／または複数の炭素原子を介して２個以上のエーテル結合を有する化合物（以下「触媒成分（ｃ）」ともいう。）を含んでいてもよい。本発明で用いられる固体状チタン触媒成分（Ｉ）が触媒成分（ｃ）を含んでいると活性や立体規則性を高めたり、分子量分布をより広げることができる場合がある。
【００６２】
この触媒成分（ｃ）としては、従来オレフィン重合用触媒に好ましく用いられている公知の芳香族カルボン酸エステルやポリエーテル化合物、たとえば上記特許文献２や特開２００１-３５４７１４号公報などに記載された化合物を制限無く用いることができる。
【００６３】
この芳香族カルボン酸エステルとしては、具体的には安息香酸エステルやトルイル酸エステルなどの芳香族カルボン酸モノエステルの他、フタル酸エステル類等の芳香族多価カルボン酸エステルが挙げられる。これらの中でも芳香族多価カルボン酸エステルが好ましく、フタル酸エステル類がより好ましい。このフタル酸エステル類としては、フタル酸エチル、フタル酸ｎ-ブチル、フタル酸イソブチル、フタル酸ヘキシル、フタル酸へプチル等のフタル酸アルキルエステルが好ましく、フタル酸ジイソブチルが特に好ましい。
【００６４】
また前記ポリエーテル化合物としては、より具体的には以下の式（３）で表わされる化合物が挙げられる。
【００６５】
【化４】
0005476431.tif 000005
なお、上記式（３）において、ｍは１≦ｍ≦１０の整数、より好ましくは３≦ｍ≦１０の整数であり、Ｒ11〜Ｒ36は、それぞれ独立に、水素原子、あるいは炭素、水素、酸素、フッ素、塩素、臭素、ヨウ素、窒素、硫黄、リン、ホウ素およびケイ素から選択される少なくとも１種の元素を有する置換基である。
【００６６】
ｍが２以上である場合、複数個存在するＲ11およびＲ12は、それぞれ同じであっても異なっていてもよい。任意のＲ11〜Ｒ36、好ましくはＲ11およびＲ12は共同してベンゼン環以外の環を形成していてもよい。
【００６７】
この様な化合物の一部の具体例としては、
2-イソプロピル-1,3-ジメトキシプロパン、
2-s-ブチル-1,3-ジメトキシプロパン、
2-クミル-1,3-ジメトキシプロパン
等の１置換ジアルコキシプロパン類、
2-イソプロピル-2-イソブチル-1,3-ジメトキシプロパン、
2,2-ジシクロヘキシル-1,3-ジメトキシプロパン、
2-メチル-2-イソプロピル-1,3-ジメトキシプロパン、
2-メチル-2-シクロヘキシル-1,3-ジメトキシプロパン、
2-メチル-2-イソブチル-1,3-ジメトキシプロパン、
2,2-ジイソブチル-1,3-ジメトキシプロパン、
2,2-ビス(シクロヘキシルメチル)-1,3-ジメトキシプロパン、
2,2-ジイソブチル-1,3-ジエトキシプロパン、
2,2-ジイソブチル-1,3-ジブトキシプロパン、
2,2-ジ-s-ブチル-1,3-ジメトキシプロパン、
2,2-ジネオペンチル-1,3-ジメトキシプロパン、
2-イソプロピル-2-イソペンチル-1,3-ジメトキシプロパン、
2-シクロヘキシル-2-シクロヘキシルメチル-1,3-ジメトキシプロパン
等の２置換ジアルコキシプロパン類
2,3-ジシクロヘキシル-1,4-ジエトキシブタン、
2,3-ジシクロヘキシル-1,4-ジエトキシブタン、
2,3-ジイソプロピル-1,4-ジエトキシブタン
2,4-ジフェニル-1,5-ジメトキシペンタン、
2,5-ジフェニル-1,5-ジメトキシヘキサン、
2,4-ジイソプロピル-1,5-ジメトキシペンタン、
2,4-ジイソブチル-1,5-ジメトキシペンタン、
2,4-ジイソアミル-1,5-ジメトキシペンタン
等のジアルコキシアルカン類、
2-メチル-2-メトキシメチル-1,3-ジメトキシプロパン、
2-シクロヘキシル-2-エトキシメチル-1,3-ジエトキシプロパン、
2-シクロヘキシル-2-メトキシメチル-1,3-ジメトキシプロパン
等のトリアルコキシアルカン類、
2,2-ジイソブチル-1,3-ジメトキシ4-シクロヘキセン、
2-イソプロピル-2-イソアミル-1,3-ジメトキシ4-シクロヘキセン、
2-シクロヘキシル-2-メトキシメチル-1,3-ジメトキシ4-シクロヘキセン、
2-イソプロピル-2-メトキシメチル-1,3-ジメトキシ4-シクロヘキセン、
2-イソブチル-2-メトキシメチル-1,3-ジメトキシ4-シクロヘキセン、
2-シクロヘキシル-2-エトキシメチル-1,3-ジメトキシ4-シクロヘキセン、
2-イソプロピル-2-エトキシメチル-1,3-ジメトキシ4-シクロヘキセン、
2-イソブチル-2-エトキシメチル-1,3-ジメトキシ4-シクロヘキセン
等のジアルコキシシクロアルカン
等を例示することができる。
【００６８】
これらのうち、1,3-ジエーテル類が好ましく、特に、2-イソプロピル-2-イソブチル-1,3-ジメトキシプロパン、2,2-ジイソブチル-1,3-ジメトキシプロパン、2-イソプロピル-2-イソペンチル-1,3-ジメトキシプロパン、2,2-ジシクロヘキシル-1,3-ジメトキシプロパン、2,2-ビス(シクロヘキシルメチル)1,3-ジメトキシプロパンが好ましい。
【００６９】
これらの化合物は、１種単独で用いてもよく、２種以上を組み合わせて用いてもよい。
上記の様な環状エステル化合物（ａ）、触媒成分（ｂ）、触媒成分（ｃ）は、当該業者では電子供与体と呼ばれる成分に属すると考えても差し支えない。上記の電子供与体成分は、触媒の高い活性を維持したまま、得られる重合体の立体規則性を高める効果や、得られる共重合体の組成分布を制御する効果や、触媒粒子の粒形や粒径を制御する凝集剤効果などを示すことが知られている。
【００７０】
上記の環状エステル化合物（ａ）は、それ自身が電子供与体であることによって、さらに分子量分布を制御する効果をも示していると考えられる。
本発明で用いられる固体状チタン触媒成分（Ｉ）において、ハロゲン／チタン（原子比）（すなわち、ハロゲン原子のモル数／チタン原子のモル数）は、２〜１００、好ましくは４〜９０であることが望ましく、
環状エステル化合物（ａ）／チタン（モル比）（すなわち、環状エステル化合物（ａ）のモル数／チタン原子のモル数）は、０.０１〜１００、好ましくは０.２〜１０であることが望ましく、
触媒成分（ｂ）や触媒成分（ｃ）は、触媒成分（ｂ）／チタン原子（モル比）は０〜１００、好ましくは０〜１０であることが望ましく、触媒成分（ｃ）／チタン原子（モル比）は０〜１００、好ましくは０〜１０であることが望ましい。
【００７１】
マグネシウム／チタン（原子比）（すなわち、マグネシウム原子のモル数／チタン原子のモル数）は、２〜１００、好ましくは４〜５０であることが望ましい。
また、前述した環状エステル化合物（ａ）以外に含まれても良い成分、たとえば触媒成分（ｂ）や触媒成分（ｃ）の含有量は、好ましくは環状エステル化合物（ａ）１００重量％に対して２０重量％以下であり、より好ましくは１０重量％以下である。
【００７２】
固体状チタン触媒成分（Ｉ）のより詳細な調製条件として、環状エステル化合物（ａ）を使用する以外は、たとえばEP585869A1（欧州特許出願公開第0585869号明細書）や前記特許文献２等に記載の条件を好ましく用いることができる。
【００７３】
［オレフィン重合用触媒］
本発明の、オレフィン重合体の製造方法において用いられるオレフィン重合用触媒は、
上記の本発明に係る固体状チタン触媒成分（Ｉ）と、
周期表の第１族、第２族および第１３族から選ばれる金属元素を含む有機金属化合物触媒成分（ＩＩ）と
を含むことを特徴としている。
【００７４】
＜有機金属化合物触媒成分（ＩＩ）＞
前記有機金属化合物触媒成分（ＩＩ）としては、第１３族金属を含む化合物、たとえば、有機アルミニウム化合物、第１族金属とアルミニウムとの錯アルキル化物、第２族金属の有機金属化合物などを用いることができる。これらの中でも有機アルミニウム化合物が好ましい。
有機金属化合物触媒成分（ＩＩ）としては具体的には、前記EP585869A1等の公知の文献に記載された有機金属化合物を好ましい例として挙げることができる。
【００７５】
＜触媒成分（ＩＩＩ）＞
また、本発明で用いられるオレフィン重合用触媒は、上記の有機金属化合物触媒成分（ＩＩ）と共に、必要に応じて既述の触媒成分（ＩＩＩ）を含んでいてもよい。触媒成分（ＩＩＩ）として好ましくは、有機ケイ素化合物が挙げられる。この有機ケイ素化合物としては、たとえば下記一般式で表される化合物を例示できる。
ＲnＳｉ(ＯＲ')4-n
（式中、ＲおよびＲ'は炭化水素基であり、ｎは０＜ｎ＜４の整数である）
【００７６】
上記のような一般式で示される有機ケイ素化合物としては、具体的には、ジイソプロピルジメトキシシラン、t-ブチルメチルジメトキシシラン、t-ブチルメチルジエトキシシラン、t-アミルメチルジエトキシシラン、ジシクロヘキシルジメトキシシラン、シクロヘキシルメチルジメトキシシラン、シクロヘキシルメチルジエトキシシラン、ビニルトリメトキシシラン、ビニルトリエトキシシラン、t-ブチルトリエトキシシラン、フェニルトリエトキシシラン、シクロヘキシルトリメトキシシラン、シクロペンチルトリメトキシシラン、2-メチルシクロペンチルトリメトキシシラン、シクロペンチルトリエトキシシラン、ジシクロペンチルジメトキシシラン、ジシクロペンチルジエトキシシラン、トリシクロペンチルメトキシシラン、ジシクロペンチルメチルメトキシシラン、ジシクロペンチルエチルメトキシシラン、シクロペンチルジメチルエトキシシランなどが用いられる。
【００７７】
このうちビニルトリエトキシシラン、ジフェニルジメトキシシラン、ジシクロヘキシルジメトキシシラン、シクロヘキシルメチルジメトキシシラン、ジシクロペンチルジメトキシシランが好ましく用いられる。
【００７８】
また、国際公開第２００４／０１６６６２号パンフレットに記載されている下記式（５）で表されるシラン化合物も前記有機ケイ素化合物の好ましい例である。
Ｓｉ（ＯＲa）3（ＮＲbＲc） ・・・（５）
式（５）中、Ｒaは、炭素数１〜６の炭化水素基であり、Ｒaとしては、炭素数１〜６の不飽和あるいは飽和脂肪族炭化水素基などが挙げられ、特に好ましくは炭素数2〜６の炭化水素基が挙げられる。具体例としてはメチル基、エチル基、ｎ−プロピル基、ｉｓｏ−プロピル基、ｎ−ブチル基、ｉｓｏ−ブチル基、ｓｅｃ−ブチル基、ｎ−ペンチル基、ｉｓｏ−ペンチル基、シクロペンチル基、ｎ−ヘキシル基、シクロヘキシル基等が挙げられ、これらの中でもエチル基が特に好ましい。
【００７９】
式（５）中、Ｒbは、炭素数１〜１２の炭化水素基または水素であり、Ｒbとしては、炭素数１〜１２の不飽和あるいは飽和脂肪族炭化水素基または水素などが挙げられる。具体例としては水素原子、メチル基、エチル基、ｎ−プロピル基、ｉｓｏ−プロピル基、ｎ−ブチル基、ｉｓｏ−ブチル基、ｓｅｃ−ブチル基、ｎ−ペンチル基、ｉｓｏ−ペンチル基、シクロペンチル基、ｎ−ヘキシル基、シクロヘキシル基、オクチル基等が挙げられ、これらの中でもエチル基が特に好ましい。
【００８０】
式（５）中、Ｒcは、炭素数１〜１２の炭化水素基であり、Ｒcとしては、炭素数１〜１２の不飽和あるいは飽和脂肪族炭化水素基または水素などが挙げられる。具体例としてはメチル基、エチル基、ｎ−プロピル基、ｉｓｏ−プロピル基、ｎ−ブチル基、ｉｓｏ−ブチル基、ｓｅｃ−ブチル基、ｎ−ペンチル基、ｉｓｏ−ペンチル基、シクロペンチル基、ｎ−ヘキシル基、シクロヘキシル基、オクチル基等が挙げられ、これらの中でもエチル基が特に好ましい。
【００８１】
上記式（５）で表される化合物の具体例としては、
ジメチルアミノトリエトキシシラン、
ジエチルアミノトリエトキシシラン、
ジエチルアミノトリメトキシシラン、
ジエチルアミノトリエトキシシラン、
ジエチルアミノトリｎ−プロポキシシラン、
ジｎ−プロピルアミノトリエトキシシラン、
メチルｎ−プロピルアミノトリエトキシシラン、
t-ブチルアミノトリエトキシシラン、
エチルｎ−プロピルアミノトリエトキシシラン、
エチルｉｓｏ−プロピルアミノトリエトキシシラン、
メチルエチルアミノトリエトキシシラン、
が挙げられる。
【００８２】
また、前記有機ケイ素化合物の他の例としては、下記式（６）で表される化合物が挙げられる。
ＲＮＳｉ（ＯＲa）3 （６）
式（６）中、ＲＮは、環状アミノ基であり、この環状アミノ基として、例えば、パーヒドロキノリノ基、パーヒドロイソキノリノ基、１，２，３，４−テトラヒドロキノリノ基、１，２，３，４−テトラヒドロイソキノリノ基、オクタメチレンイミノ基等が挙げられる。上記式（６）で表される化合物として具体的には、
（パーヒドロキノリノ）トリエトキシシラン、
（パーヒドロイソキノリノ）トリエトキシシラン、
（１，２，３，４−テトラヒドロキノリノ）トリエトキシシラン、
（１，２，３，４−テトラヒドロイソキノリノ）トリエトキシシラン、
オクタメチレンイミノトリエトキシシラン
等が挙げられる。
【００８３】
これらの有機ケイ素化合物は、２種以上組み合わせて用いることもできる。
また、触媒成分（ＩＩＩ）として他に有用な化合物としては、前記芳香族カルボン酸エステルおよび／または複数の炭素原子を介して２個以上のエーテル結合を有する化合物（前記触媒成分（ｃ））の例として記載したポリエーテル化合物も好ましい例として挙げられる。
【００８４】
これらのポリエーテル化合物の中でも、1,3-ジエーテル類が好ましく、特に、2-イソプロピル-2-イソブチル-1,3-ジメトキシプロパン、2,2-ジイソブチル-1,3-ジメトキシプロパン、2-イソプロピル-2-イソペンチル-1,3-ジメトキシプロパン、2,2-ジシクロヘキシル-1,3-ジメトキシプロパン、2,2-ビス(シクロヘキシルメチル)1,3-ジメトキシプロパンが好ましい。
【００８５】
これらの化合物は、単独で用いることも、２種以上を組み合わせて用いることもできる。
これらの触媒成分（ＩＩＩ）を用いると、重合活性や得られるオレフィン重合体の立体規則性をより高めることができる場合がある。
【００８６】
なお、本発明で用いられるオレフィン重合用触媒は、上記のような各成分以外にも必要に応じてオレフィン重合に有用な他の成分を含んでいてもよい。この他の成分としては、たとえば、シリカなどの担体、帯電防止剤等、粒子凝集剤、保存安定剤などが挙げられる。
【００８７】
［オレフィン重合体の製造方法］
本発明に係る、オレフィン重合体の製造方法は、炭素原子数３以上のオレフィンを、前記オレフィン重合用触媒の存在下に、重合器内圧力を重合温度における該オレフィンの蒸気圧の０．２５倍以上として重合することを特徴としている。
【００８８】
また本発明において、重合器内圧力が分子量分布に影響を及ぼす理由は不明であるが、重合器内圧力が低い、即ち触媒に対するオレフィンの濃度が低い場合、重合反応に比して連鎖移動などの副反応が起こる割合が高くなるため、固体状チタン触媒成分（Ｉ）が本来有する広分子量分布化重合反応の効果が相対的に小さくなることが考えられる。
【００８９】
重合器内圧力が上記の範囲よりも低いと、分子量分布が従来と同等に程度になることがある。
好ましい重合器内圧力（絶対圧）の下限は、上記オレフィンの蒸気圧の０．３倍、より好ましくは、０．４倍である。好ましい重合器内圧力の上限値をオレフィンの重合温度に対する飽和蒸気圧の比で規定することは困難である。該飽和蒸気圧の１倍以上ではオレフィンが液化する、即ち触媒に対するオレフィンの濃度は、重合器内圧力が飽和蒸気圧の１倍以上では余り変化しないためである。
【００９０】
なお、重合器内圧力は通常ゲージ圧で記載されることが多いが、通常、絶対圧はゲージ圧に常圧である０．１ＭＰａを加算した値と見なして差し支えない。
重合器内圧力の好ましい上限値は、ゲージ圧で１０ＭＰａ、より好ましくは８ＭＰａ、更に好ましくは６ＭＰａ、特に好ましくは５ＭＰａ、とりわけ４ＭＰａである。
【００９１】
重合器内圧力が高いと、プロセス建設費が高価となり、オレフィン重合体製造コストアップの問題が発生することがある。
本発明において、「重合」には、ホモ重合の他、ランダム共重合、ブロック共重合などの共重合の意味が含まれることがある。
【００９２】
本発明のオレフィン重合体の製造方法では、前記オレフィン重合用触媒の存在下にα-オレフィンを予備重合(prepolymerization)させて得られる予備重合触媒の存在下で、本重合(polymerization)を行うことも可能である。この予備重合は、オレフィン重合用触媒１ｇ当り０．１〜１０００ｇ好ましくは０．３〜５００ｇ、特に好ましくは１〜２００ｇの量でα-オレフィンを予備重合させることにより行われる。
【００９３】
予備重合では、本重合における系内の触媒濃度よりも高い濃度の触媒を用いることができる。
予備重合における前記固体状チタン触媒成分（Ｉ）の濃度は、液状媒体１リットル当り、チタン原子換算で、通常約０．００１〜２００ミリモル、好ましくは約０．０１〜５０ミリモル、特に好ましくは０．１〜２０ミリモルの範囲とすることが望ましい。
【００９４】
予備重合における前記有機金属化合物触媒成分（ＩＩ）の量は、固体状チタン触媒成分（Ｉ）１ｇ当り０.１〜１０００ｇ、好ましくは０.３〜５００ｇの重合体が生成するような量であればよく、固体状チタン触媒成分（Ｉ）中のチタン原子１モル当り、通常約０．１〜３００モル、好ましくは約０．５〜１００モル、特に好ましくは１〜５０モルの量であることが望ましい。
【００９５】
予備重合では、必要に応じて前記触媒成分（ＩＩＩ）等を用いることもでき、この際これらの成分は、前記固体状チタン触媒成分（Ｉ）中のチタン原子１モル当り、０．１〜５０モル、好ましくは０．５〜３０モル、さらに好ましくは１〜１０モルの量で用いられる。
【００９６】
予備重合は、不活性炭化水素媒体にオレフィンおよび上記の触媒成分を加え、温和な条件下に行うことができる。
この場合、用いられる不活性炭化水素媒体としては、具体的には、
プロパン、ブタン、ペンタン、ヘキサン、ヘプタン、オクタン、デカン、ドデカン、灯油などの脂肪族炭化水素；
シクロヘプタン、シクロヘプタン、メチルシクロヘプタン、4-シクロヘプタン、4-シクロヘプタン、メチル4-シクロヘプタンなどの脂環族炭化水素；
ベンゼン、トルエン、キシレンなどの芳香族炭化水素；
エチレンクロリド、クロルベンゼンなどのハロゲン化炭化水素、
あるいはこれらの混合物などを挙げることができる。
【００９７】
これらの不活性炭化水素媒体のうちでは、特に脂肪族炭化水素を用いることが好ましい。このように、不活性炭化水素媒体を用いる場合、予備重合はバッチ式で行うことが好ましい。
【００９８】
一方、オレフィン自体を溶媒として予備重合を行うこともできるし、また実質的に溶媒のない状態で予備重合することもできる。この場合には、予備重合を連続的に行うのが好ましい。
【００９９】
予備重合で使用されるオレフィンは、後述する本重合で使用されるオレフィンと同一であっても、異なっていてもよく、具体的には、プロピレンであることが好ましい。
予備重合の際の温度は、通常約-２０〜＋１００℃、好ましくは約-２０〜＋８０℃、さらに好ましくは０〜＋４０℃の範囲であることが望ましい。
【０１００】
次に、前記の予備重合を経由した後に、あるいは予備重合を経由することなく実施される本重合(polymerization)について説明する。
本重合(polymerization)において使用することができる（すなわち、重合される）オレフィンとしては、具体的には炭素原子数が３〜２０のα-オレフィン、たとえば、プロピレン、1-ブテン、1-ペンテン、1-ヘキセン、1-オクテン、1-デセン、1-ドデセン、1-テトラデセン、1-ヘキサデセン、1-オクタデセン、1-エイコセンなどの直鎖状オレフィンや、4-メチル-1-ペンテン、3-メチル-1-ペンテン、3-メチル-1- ブテン等の分岐状オレフィンを挙げることができ、プロピレン、1-ブテン、1-ペンテン、4-メチル-1-ペンテンが好ましい。また、剛性の高い樹脂において分子量分布の広い重合体のメリットが発現し易い観点から、プロピレン、1-ブテン、4-メチル-1-ペンテンが特に好ましい。
【０１０１】
これらのオレフィンと共に、エチレン；スチレン、アリルベンゼン等の芳香族ビニル化合物；ビニルシクロヘキサン、ビニルシクロヘプタン等の脂環族ビニル化合物を用いることもできる。更に、シクロペンテン、シクロヘプテン、ノルボルネン、テトラシクロドデセン、イソプレン、ブタジエンなどのジエン類などの共役ジエンや非共役ジエンのような多不飽和結合を有する化合物をオレフィンとともに重合原料として用いることもできる。これらの化合物は２種以上を併用してもよい。（以下、上記「炭素原子数が３〜２０のα-オレフィン」と共に用いられるオレフィンを「他のオレフィン」ともいう。）
【０１０２】
上記他のオレフィンの中では、エチレンや芳香族ビニル化合物が好ましい。また、オレフィンの総量１００重量％のうち、少量、たとえば１０重量％以下、好ましくは５重量％以下の量であれば、エチレン等の他のオレフィンが用いられてもよい。
【０１０３】
本発明では、予備重合および本重合は、バルク重合法、溶解重合、懸濁重合などの液相重合法あるいは気相重合法のいずれにおいても実施できる。
本重合がスラリー重合の反応形態を採る場合、反応溶媒としては、上述の予備重合時に用いられる不活性炭化水素を用いることもできるし、反応温度において液体であるオレフィンを用いることもできる。
【０１０４】
本発明のオレフィン重合体の製造方法における本重合においては、前記固体状チタン触媒成分（Ｉ）は、重合容積１リットル当りチタン原子に換算して、通常は約０.０００１〜０.５ミリモル、好ましくは約０.００５〜０.１ミリモルの量で用いられる。また、前記有機金属化合物触媒成分（ＩＩ）は、重合系中の予備重合触媒成分中のチタン原子１モルに対し、通常約１〜２０００モル、好ましくは約５〜５００モルとなるような量で用いられる。前記触媒成分（ＩＩＩ）は、使用される場合であれば、前記有機金属化合物触媒成分（ＩＩ）に対して、０．００１〜５０モル、好ましくは０．０１〜３０モル、特に好ましくは０．０５〜２０モルの量で用いられる。
【０１０５】
本重合を水素の存在下に行えば、得られる重合体の分子量を調節することができ、メルトフローレートの大きい重合体が得られる。
本発明における本重合において、オレフィンの重合温度は、通常、約２０〜２００℃、好ましくは約３０〜１００℃、より好ましくは５０〜９０℃である。本発明のオレフィン重合体の製造方法においては、重合を、回分式、半連続式、連続式の何れの方法においても行うことができる。さらに重合を、反応条件を変えて二段以上に分けて行うこともできる。このような多段重合を行えば、オレフィン重合体の分子量分布を更に広げることが可能である。
【０１０６】
このようにして得られたオレフィンの重合体は、単独重合体、ランダム共重合体およびブロック共重合体などのいずれであってもよい。
上記のようなオレフィン重合用触媒を用いてオレフィンの重合、特にプロピレンの重合を行うと、デカン不溶成分含有率が７０％以上、好ましくは８５％以上、特に好ましくは９０％以上である立体規則性の高いプロピレン系重合体が得られる。
【０１０７】
さらに本発明のオレフィン重合体の製造方法によれば、多段重合を行わなくても、少ない段数の重合、例えば単段重合でも、分子量分布の広いポリオレフィンを得ることができる。本発明のオレフィン重合体の製造方法においては、特に、メルトフローレート（ＭＦＲ）が同等である従来のオレフィン重合体よりも、分子量の高い成分を含むオレフィン重合体が得られる場合が多いことが特徴である。この特徴は、後述するゲルパーミエーションクロマトグラフィー（ＧＰＣ）測定により確認することができ、Ｍｗ／Ｍｎ値およびＭｚ／Ｍｗ値の両方が高い重合体を得ることができる。
【０１０８】
従来のマグネシウム、チタン、ハロゲンおよび電子供与体を含む固体状チタン触媒成分を用いて得られるポリプロピレンは、たとえばＭＦＲが１〜１０g/10分の領域では、ＧＰＣ測定で求められる分子量分布の指標であるＭｗ／Ｍｎ値が５以下、Ｍｚ／Ｍｗ値は４未満となることが一般的であったが、本発明のオレフィン重合体の製造方法を用いると、上記の同様の重合条件でＭｗ／Ｍｎ値が６〜３０、好ましくは７〜２０のオレフィン重合体を得ることができる。また好ましくは、Ｍｚ／Ｍｗ値が４〜１０、より好ましくは４．５〜８のオレフィン重合体を得ることができる。特に、本発明のオレフィンの重合体の製造方法によれば、Ｍｚ／Ｍｗ値の高い重合体が得られることが多い。
【０１０９】
Ｍｗ／Ｍｎ値が高いポリプロピレン（以下「ＰＰ」ともいう。）は、成形性や剛性に優れることが当該業者では常識とされている。一方、Ｍｚ／Ｍｗ値が高いことは、分子量の高い成分の含有比率が高いことを表しており、得られるポリプロピレンの溶融張力が高く、成形性に優れる可能性が高いことが予想される。
【０１１０】
本発明のオレフィン重合体の製造方法を用いれば、多段重合を行わなくても分子量分布の広い重合体を得ることができるので、重合体製造装置をよりシンプルにする事ができる可能性がある。また、従来の多段重合法に適用すると、より溶融張力や成形性に優れた重合体を得ることができることが予想される。
【０１１１】
分子量分布の広い重合体を得る他の方法としては、分子量の異なる重合体を溶解混合や、溶融混練する方法もあるが、これらの方法により得られる重合体は、作業が比較的煩雑な割には、溶融張力や成形性の向上が充分でない場合がある。これは分子量の異なる重合体は基本的に混ざり難い為と推定されている。一方、本発明のオレフィン重合体の製造方法で得られる重合体は、触媒レベル、即ちナノレベルで、極めて広い範囲の分子量の異なる重合体が混合しているので、溶融張力が高く、成形性に優れていることが予想される。
【０１１２】
〔固体状チタン触媒成分（Ｉ−１）〕
本発明に係る固体状チタン触媒成分（Ｉ−１）は、
チタン、マグネシウム、ハロゲンおよび下記式（２）で特定される環状エステル化合物（ａ−１）を含むことを特徴とする。
【０１１３】
【化５】
0005476431.tif 000006
式（２）において、ｎは、５〜１０の整数、好ましくは５〜７の整数であり、特に好ましくは６である。またＣaは、炭素原子を表わす。
【０１１４】
環状骨格中の炭素原子間結合は、すべてが単結合であることが好ましいが、Ｃa−Ｃa結合およびＣa−Ｃb結合以外のいずれかの単結合は、二重結合に置き換えられていてもよい。
【０１１５】
Ｒ1は、それぞれ独立に、炭素原子数が１〜２０、好ましくは１〜１０、より好ましくは２〜８、さらに好ましくは４〜８、特に好ましくは４〜６の１価の炭化水素基である。この炭化水素基としては、エチル基、ｎ−プロピル基、イソプロピル基、ｎ−ブチル基、イソブチル基、ヘキシル基、へプチル基、オクチル基、２−エチルヘキシル基、デシル基、ドデシル基、テトラデシル基、ヘキサデシル基、オクタデシル基、エイコシル基）などが挙げられ、中でもｎ−ブチル基、イソブチル基、ヘキシル基、オクチル基が好ましく、更にはｎ−ブチル基、イソブチル基が好ましい。
【０１１６】
即ち、固体状チタン触媒成分（Ｉ−１）は、前述した固体状チタン触媒成分（Ｉ）の好ましい範囲にも位置付けられる。
本発明に係る固体状チタン触媒成分（Ｉ−１）を用いて炭素数３以上オレフィンを重合させると分子量分布の広い重合体が得られる。特に低い重合器内圧力でも分子量分布の広い重合体が得られ易い特徴がある。
【０１１７】
固体状チタン触媒成分（Ｉ−１）は、マグネシウム化合物、チタン化合物および環状エステル化合物（ａ−１）を接触させることによって得られる。用いられるマグネシウム化合物、チタン化合物は、前記固体状チタン触媒成分（Ｉ）の調製に用いられるマグネシウム化合物、チタン化合物と同様である。
【０１１８】
このような環状エステル化合物（ａ−１）としては、
シクロヘキサン-1,2-ジカルボン酸ジエチル、
シクロヘキサン-1,2-ジカルボン酸ジn-プロピル、
シクロヘキサン-1,2-ジカルボン酸ジイソプロピル、
シクロヘキサン-1,2-ジカルボン酸ジn-ブチル、
シクロヘキサン-1,2-ジカルボン酸ジイソブチル、
シクロヘキサン-1,2-ジカルボン酸ジヘキシル、
シクロヘキサン-1,2-ジカルボン酸ジへプチル、
シクロヘキサン-1,2-ジカルボン酸ジオクチル、
シクロヘキサン-1,2-ジカルボン酸ジ２−エチルヘキシル
シクロヘキサン-1,2-ジカルボン酸ジデシル、
シクロペンタン-1,2-ジカルボン酸ジエチル、
シクロペンタン-1,2-ジカルボン酸ジイソプロピル、
シクロペンタン-1,2-ジカルボン酸ジイソブチル、
シクロペンタン-1,2-ジカルボン酸ジへプチル、
シクロペンタン-1,2-ジカルボン酸ジデシル、
シクロペンタン-1,3-ジカルボン酸ジエチル、
シクロペンタン-1,3-ジカルボン酸ジイソブチル、
シクロヘプタン-1,2-ジカルボン酸ジエチル、
シクロヘプタン-1,2-ジカルボン酸ジイソプロピル、
シクロヘプタン-1,2-ジカルボン酸ジイソブチル、
シクロヘプタン-1,2-ジカルボン酸ジへプチル、
シクロヘプタン-1,2-ジカルボン酸ジデシル、
シクロオクタン-1,2-ジカルボン酸ジエチル、
シクロデカン-1,2-ジカルボン酸ジエチル、
4-シクロヘキセン-1,2-ジカルボン酸ジエチル、
4-シクロヘキセン-1,2-ジカルボン酸ジn-プロピル、
4-シクロヘキセン-1,2-ジカルボン酸ジイソプロピル、
4-シクロヘキセン-1,2-ジカルボン酸ジn-ブチル、
4-シクロヘキセン-1,2-ジカルボン酸ジイソブチル、
4-シクロヘキセン-1,2-ジカルボン酸ジヘキシル、
4-シクロヘキセン-1,2-ジカルボン酸ジへプチル、
4-シクロヘキセン-1,2-ジカルボン酸ジオクチル、
4-シクロヘキセン-1,2-ジカルボン酸ジデシル、
3-シクロペンテン-1,2-ジカルボン酸ジエチル、
3-シクロペンテン-1,2-ジカルボン酸ジイソプロピル、
3-シクロペンテン-1,2-ジカルボン酸ジイソブチル、
3-シクロペンテン-1,2-ジカルボン酸ジへプチル、
3-シクロペンテン-1,2-ジカルボン酸ジデシル、
4-シクロヘプテン-1,2-ジカルボン酸ジエチル、
4-シクロヘプテン-1,2-ジカルボン酸ジイソプロピル、
4-シクロヘプテン-1,2-ジカルボン酸ジイソブチル、
4-シクロヘプテン-1,2-ジカルボン酸ジへプチル、
4-シクロヘプテン-1,2-ジカルボン酸ジデシル、
5-シクロオクテン-1,2-ジカルボン酸ジエチル、
6-シクロデセン-1,2-ジカルボン酸ジエチル
などが挙げられる。
【０１１９】
これらの中でも環状構造が全て単結合である化合物が好ましい。
上記の様なエステル構造は、トランス純度（トランス体およびシス体のうちのトランス体の割合）は５１〜７９％であることが好ましい。このトランス純度は、より好ましくは５５〜７９％、更に好ましくは６０〜７９％、特に好ましくは６５〜７９％である。特に上記式（２）においてｎ＝６であるシクロヘキサン１，２−ジカルボン酸ジエステルのトランス純度は上記の範囲である。
【０１２０】
ｎ＝６である場合にトランス純度が５１％未満であると、広分子量分布化の効果が不充分となったり、活性、立体特異性が不充分となることがある。また、ｎ＝６である場合にトランス純度が７９%を超えると広分子量分布化の効果が不充分となることがある。すなわち、トランス純度が上記の範囲内であれば、得られる重合体の分子量分布を広げる効果と、触媒の活性や得られる重合体の高い立体規則性を高いレベルで両立することができる。
【０１２１】
特に好ましい具体的な環状エステル化合物（ａ−１）は、上記のトランス純度の範囲を満たす
シクロヘキサン-1,2-ジカルボン酸ジイソブチル、
シクロヘキサン-1,2-ジカルボン酸ジヘキシル、
シクロヘキサン-1,2-ジカルボン酸ジへプチル、
シクロヘキサン-1,2-ジカルボン酸ジオクチル、
シクロヘキサン-1,2-ジカルボン酸ジ２−エチルヘキシル、
である。これらが特に好ましい理由は、触媒性能だけでなく、これらの化合物がDiels Alder 反応を利用して比較的安価に製造できる点にある。
【０１２２】
本発明の固体状チタン触媒成分（Ｉ−１）には、本発明の目的を損なわない範囲で他の成分が含まれていても良い。その成分は、固体状チタン触媒成分（Ｉ）の説明で記載した化合物と同様である。
【０１２３】
本発明の固体状チタン触媒成分（Ｉ−１）はオレフィンの重合に用いることができ、この固体状チタン触媒成分（Ｉ−１）と前記の有機金属化合物触媒成分（ＩＩ）と必要に応じて前記の触媒成分（ＩＩＩ）とを組み合わせて、オレフィンの重合を行うことが好ましい。これらの成分の好ましい使用量、重合条件などは、全て、前述した固体状チタン触媒成分（Ｉ）を用いる場合と同様である。
【０１２４】
また予備重合や本重合に用いられるオレフィンも、前述した固体状チタン触媒成分（Ｉ）を用いる場合と同様である。
本発明の固体状チタン触媒成分（Ｉ−１）を用いてオレフィンの重合、特にプロピレンの重合を行うと、デカン不溶成分含有率が７０％以上、好ましくは８５％以上、特に好ましくは９０％以上である立体規則性の高いプロピレン系重合体が得られる。
【０１２５】
さらに本発明の固体状チタン触媒成分（Ｉ−１）を用いれば、多段重合を行わなくても、少ない段数の重合、例えば単段重合でも、分子量分布の広いポリオレフィンを得ることができる。本発明の固体状チタン触媒成分（Ｉ−１）を用いてオレフィンを重合すると、特に、メルトフローレート（ＭＦＲ）が同等である従来のオレフィン重合体よりも、分子量の高い成分を含むオレフィン重合体が得られる場合が多いことが特徴である。この特徴は、後述するゲルパーミエーションクロマトグラフィー（ＧＰＣ）測定により確認することができ、Ｍｗ／Ｍｎ値およびＭｚ／Ｍｗ値の両方が高い重合体を得ることができる。
【０１２６】
従来のマグネシウム、チタン、ハロゲンおよび電子供与体を含む固体状チタン触媒成分を用いて得られるポリプロピレンは、たとえばＭＦＲが１〜１０g/10分の領域では、ＧＰＣ測定で求められる分子量分布の指標であるＭｗ／Ｍｎ値が５以下、Ｍｚ／Ｍｗ値は４未満となることが一般的であったが、本発明の固体状チタン触媒成分（Ｉ−１）を用いると、上記の同様の重合条件でＭｗ／Ｍｎ値が６〜３０、好ましくは７〜２０のオレフィン重合体を得ることができる。また好ましくは、Ｍｚ／Ｍｗ値が４〜１０、より好ましくは４．５〜８のオレフィン重合体を得ることができる。特に、本発明の固体状チタン触媒成分（Ｉ−１）を用いると、Ｍｚ／Ｍｗ値の高い重合体が得られることが多い。
【０１２７】
Ｍｗ／Ｍｎ値が高いＰＰは、成形性や剛性に優れることが当該業者では常識とされている。一方、Ｍｚ／Ｍｗ値が高いことは、分子量の高い成分の含有比率が高いことを表しており、得られるポリプロピレンの溶融張力が高く、成形性に優れる可能性が高いことが予想される。
【０１２８】
本発明の固体状チタン触媒成分（Ｉ−１）を用いれば、多段重合を行わなくても分子量分布の広い重合体を得ることができるので、重合体製造装置をよりシンプルにする事ができる可能性がある。また、従来の多段重合法に適用すると、より溶融張力や成形性に優れた重合体を得ることができることが予想される。
【０１２９】
分子量分布の広い重合体を得る他の方法としては、分子量の異なる重合体を溶解混合や、溶融混練する方法もあるが、これらの方法により得られる重合体は、作業が比較的煩雑な割には、溶融張力や成形性の向上が充分でない場合がある。これは分子量の異なる重合体は基本的に混ざり難い為と推定されている。一方、本発明の固体状チタン触媒成分（Ｉ−１）を用いて得られる重合体は、触媒レベル、即ちナノレベルで、極めて広い範囲の分子量の異なる重合体が混合しているので、溶融張力が高く、成形性に優れていることが予想される。
【０１３０】
［実施例］
以下、本発明を実施例により説明するが、本発明はこれら実施例に限定されるものではない。
【０１３１】
以下の実施例において、プロピレン等の重合体の嵩比重、メルトフローレート、デカン可溶（不溶）成分量、分子量分布などは下記の方法によって測定した。
（１）嵩比重：
ＪＩＳ Ｋ-６７２１に従って測定した。
【０１３２】
（２）メルトフローレート（ＭＦＲ）：
ＡＳＴＭ Ｄ１２３８Ｅに準拠し、測定温度は、プロピレン重合体の場合は２３０℃、４−メチル１−ペンテン重合体の場合は２６０℃とした。
【０１３３】
（３）デカン可溶（不溶）成分量：
ガラス製の測定容器にプロピレン重合体約３グラム（１０-4グラムの単位まで測定した。また、この重量を、下式においてｂ（グラム）と表した。）、デカン５００ｍｌ、およびデカンに可溶な耐熱安定剤を少量装入し、窒素雰囲気下、スターラーで攪拌しながら２時間で１５０℃に昇温してプロピレン重合体を溶解させ、１５０℃で２時間保持した後、８時間掛けて２３℃まで徐冷した。得られたプロピレン重合体の析出物を含む液を、磐田ガラス社製２５Ｇ-４規格のグラスフィルターにて減圧濾過した。濾液の１００ｍｌを採取し、これを減圧乾燥してデカン可溶成分の一部を得、この重量を１０-4グラムの単位まで測定した（この重量を、下式においてａ（グラム）と表した。)この操作の後、デカン可溶成分量を下記式によって決定した。
デカン可溶成分含有率＝１００ × (５００ × ａ) ／ (１００ × ｂ)
デカン不溶成分含有率＝１００ - １００ × (５００ × ａ) ／ (１００ × ｂ)
【０１３４】
（４）分子量分布：
液体クロマトグラフ ： Waters製 ALC/GPC 150-C plus型(示唆屈折計検出器一体型)
カラム ： 東ソー株式会社製 GMH6-HT×2本およびGMH6-HTL×2本を直列接続した。
移動相媒体 ： o-ジクロロベンゼン
流速 ： １.０ｍｌ／分
測定温度 ： １４０℃
検量線の作成方法 ： 標準ポリスチレンサンプルを使用した
サンプル濃度 ： ０.１０％(w/w)
サンプル溶液量 ： ５００μｌ
の条件で測定し、得られたクロマトグラムを公知の方法によって解析することでＭｗ／Ｍｎ値およびＭｚ／Ｍｗ値を算出した。１サンプル当たりの測定時間は６０分であった。
【０１３５】
（５）溶融張力：
東洋精機製作所株式会社製キャピログラフ１Ｂ型装置にメルトテンション測定装備を付した溶融張力測定装置を用い、２３０℃の同装置シリンダー内（窒素雰囲気下）で６分間溶融したサンプル樹脂を、ピストンを用いて長さ８ｍｍ、直径２.０９５ｍｍのノズルを通してストランドを押し出した。ピストンの押出速度は１５ｍｍ／分とした。このストランドをフィラメント状に引き、ロードセルを付したプーリーを通し、所定の巻き取り速度のローラーを用いて巻き取った。この時にロードセルで検出される応力を測定し、溶融張力とした。
【０１３６】
（６）トランス純度:
なお、前記環状エステル化合物（ａ）（環状エステル化合物（ａ−１））に該当する化合物としては、特に明記しない限りアヅマ株式会社合成品を用いた。またトランス体、シス体の異性体純度は、特に明記しない場合何れも９５％以上である。
【０１３７】
トランス純度は、核磁気共鳴スペクトル（ＮＭＲ）の常法による測定によって決定した。具体的な測定条件は以下の通りである。
また上記異性体純度が５％を超え９５％未満である化合物の場合は、トランス体化合物（トランス体純度９５％以上の化合物）、シス体化合物（シス体純度９５％以上の化合物）を所定の割合で混合することで異性体純度を制御した。
【０１３８】
トランス体純度は以下の条件で1Ｈ−ＮＭＲ測定を行い、ＣＯＯＲ1基が結合した炭素原子（上記式（１）、（２）中のＣa）に結合するメチン水素のトランス体の面積（Ａt）、シス体（Ａs）のシグナルの面積を用い、下式によって計算した。
・装置 ：日本電子製ＧＳＸ−４００型
・溶媒 ：重クロロホルム
・基準物質 ：テトラメチルシラン
・温度 ：２５℃
・積算回数 ：４０回
・繰り返し時間 ：６秒
トランス率 ＝１００Ａt／（Ａt＋Ａs）
【０１３９】
シス体のシグナルはトランス体のシグナルより低磁場側に検出される。その差は構造によって異なるが、およそ０．２〜０．４ｐｐｍである。具体的な位置は構造によって異なるが、シス体は２．７〜３．２ｐｐｍの位置、トランス体は２．５〜３．０ｐｐｍの位置に検出される。
【０１４０】
（７）融点、結晶化温度：
ＤＳＣ装置を用いた常法により測定した。具体的には以下の通りである。
重合体を２００℃で５分間溶融し、３〜５ＭＰａの圧力でプレスしてプレスシートを得た。このプレスシートを約５ミリグラムを以下の条件で、ＤＳＣ測定した。
・ＤＳＣ装置 ：Perkin Elmer社製、DSC-7型装置
・昇降温条件 ：
第１段階 − 室温から２００℃まで３２０℃／分で昇温し、１０分間２００℃で保持
第２段階 − ２００℃から３０℃まで１０℃／分で降温し、５分間３０℃で保持
第３段階 − ３０℃から２００℃まで１０℃／分で昇温
(第２段階の降温時に結晶化温度、第３段階の昇温時に融点が観測される。)
【０１４１】
［参考例１］
（固体状チタン触媒成分（α１）の調製）
内容積２リットルの高速撹拌装置（特殊機化工業製）を充分窒素置換した後、この装置に精製デカン７００ｍｌ、市販塩化マグネシウム１０ｇ、エタノール２４．２ｇおよび商品名レオドールＳＰ-Ｓ２０（花王（株）製ソルビタンジステアレート）３ｇを入れ、この懸濁液を撹拌しながら系を昇温し、懸濁液を１２０℃にて８００ｒｐｍで３０分撹拌した。次いでこの懸濁液を、沈殿物が生じないように高速撹拌しながら、内径５ｍｍのテフロン（登録商標）製チューブを用いて、予め-１０℃に冷却された精製デカン１リットルを張り込んである２リットルのガラスフラスコ（攪拌機付）に移した。移液により生成した固体を濾過し、精製ｎ-ヘプタンで充分洗浄することにより、塩化マグネシウム１モルに対してエタノールが２．８モル配位した固体状付加物を得た。
【０１４２】
デカン３０ｍｌで懸濁状にした、マグネシウム原子に換算して４６．２ミリモルの上記固体状付加物を、-２０℃に保持した四塩化チタン２００ｍｌ中に、攪拌下、全量導入して混合液を得た。この混合液を５時間かけて８０℃に昇温し、８０℃に達したところで、シクロヘキサン1,2-ジカルボン酸ジエチル（トランス体33%）を、固体状付加物のマグネシウム原子１モルに対して０．１５モルの割合の量で添加し、４０分間で１２０℃まで昇温した。温度を１２０℃で９０分間攪拌しながら保持することによりこれらを反応させた。
【０１４３】
９０分間の反応終了後、熱濾過にて固体部を採取し、この固体部を２００ｍｌの四塩化チタンにて再懸濁させた後、昇温して１３０℃に達したところで、４５分間撹拌しながら保持することによりこれらを反応させた。４５分間の反応終了後、再び熱濾過にて固体部を採取し、１００℃のデカンおよびヘプタンで、洗液中に遊離のチタン化合物が検出されなくなるまで充分洗浄した。
【０１４４】
以上の操作によって調製した固体状チタン触媒成分（α１）はデカンスラリーとして保存したが、この内の一部を、触媒組成を調べる目的で乾燥した。
このようにして得られた固体状チタン触媒成分（α１）の組成はチタン２．４質量％，マグネシウム２０質量％，塩素６５質量％、エタノール残基０．３質量％であった。
【０１４５】
（本重合）
内容積２リットルの重合器に、室温で５００ｇのプロピレンおよび水素１ＮＬを加えた後、トリエチルアルミニウムを０．５ミリモル、シクロヘキシルメチルジメトキシシランを０．１ミリモル、および固体状チタン触媒成分（α１）をチタン原子換算で０．００４ミリモル加え、速やかに重合器内を７０℃まで昇温した。この時の重合器内圧力は、ゲージ圧で３．１ＭＰａ（絶対圧：３．２ＭＰａ）であった。７０℃で１時間重合した後、少量のメタノールにて反応停止し、プロピレンをパージした。更に得られた重合体粒子を８０℃で一晩、減圧乾燥した。
【０１４６】
触媒の活性、得られた重合体のＭＦＲ、デカン不溶成分量、嵩比重、分子量分布(Ｍｗ／Ｍｎ、Ｍｚ／Ｍｗ)を表１に示した。
なお、プロピレンの７０℃での飽和蒸気圧は３．０ＭＰａである。
【０１４７】
［参考例２］
（固体状チタン触媒成分（α２）の調製）
シクロヘキサン1,2-ジカルボン酸ジエチル（トランス体33%）の代わりにシクロヘキサン1,2-ジカルボン酸ジエチルのトランス体を用いた以外は参考例１と同様にして、固体状チタン触媒成分（α２）を得た。
【０１４８】
（本重合）
固体状チタン触媒成分（α１）に替えて固体状チタン触媒成分（α２）を用いた以外は参考例１と同様にプロピレンの重合を行った。結果を表１に示した。
【０１４９】
［参考例３］
（固体状チタン触媒成分（α３）の調製）
シクロヘキサン1,2-ジカルボン酸ジエチル（トランス体33%）の代わりにシクロヘキサン1,2-ジカルボン酸ジｎ-オクチル（トランス体29%）を用いた以外は参考例１と同様にして、固体状チタン触媒成分（α３）を得た。
【０１５０】
（本重合）
固体状チタン触媒成分（α３）を用いた以外は参考例１と同様にプロピレンの重合を行った。結果を表１に示した。
【０１５１】
［参考例４］
（固体状チタン触媒成分（α４）の調製）
シクロヘキサン1,2-ジカルボン酸ジエチル（トランス体33%）の代わりにシクロヘキサン1,2-ジカルボン酸ジイソブチルのトランス体を用いた以外は参考例１と同様にして、固体状チタン触媒成分（α４）を得た。
【０１５２】
（本重合）
固体状チタン触媒成分（α４）を用いた以外は参考例１と同様にプロピレンの重合を行った。結果を表１に示した。
【０１５３】
［参考例５］
（固体状チタン触媒成分（α５）の調製）
シクロヘキサン1,2-ジカルボン酸ジエチル（トランス体33%）の代わりに4-シクロヘキセン1,2-ジカルボン酸ジエチル(トランス体50%)を用いた以外は参考例１と同様にして、固体状チタン触媒成分（α５）を得た。
【０１５４】
（本重合）
固体状チタン触媒成分（α５）を用いた以外は参考例１と同様にプロピレンの重合を行った。結果を表１に示した。
【０１５５】
［参考例６］
（固体状チタン触媒成分（α６）の調製）
シクロヘキサン1,2-ジカルボン酸ジエチル（トランス体33%）の代わりに4-シクロヘキセン1,2-ジカルボン酸ジエチルのトランス体を用いた以外は参考例１と同様にして、固体状チタン触媒成分（α６）を得た。
【０１５６】
（本重合）
固体状チタン触媒成分（α６）を用いた以外は参考例１と同様にプロピレンの重合を行った。結果を表１に示した。
【０１５７】
［参考例７］
（固体状チタン触媒成分（α７）の調製）
シクロヘキサン1,2-ジカルボン酸ジエチル（トランス体33%）（マグネシウム１モルに対して０．１５モル）の代わりに4-シクロヘキセン1,2-ジカルボン酸ジエチルのトランス体をマグネシウム１モルに対して０．１２５モル分用いた以外は参考例１と同様にして、固体状チタン触媒成分（α７）を得た。
【０１５８】
（本重合）
固体状チタン触媒成分（α７）を用いた以外は参考例１と同様にプロピレンの重合を行った。結果を表１に示した。
【０１５９】
［参考例８］
（固体状チタン触媒成分（α８）の調製）
シクロヘキサン1,2-ジカルボン酸ジエチル（トランス体33%）の代わりに4-シクロヘキセン1,2-ジカルボン酸ジイソブチルのトランス体を用いた以外は参考例１と同様にして、固体状チタン触媒成分（α８）を得た。
【０１６０】
（本重合）
固体状チタン触媒成分（α８）を用いた以外は参考例１と同様にプロピレンの重合を行った。結果を表１に示した。
【０１６１】
［参考例９］
（固体状チタン触媒成分（α９）の調製）
シクロヘキサン1,2-ジカルボン酸ジエチル（トランス体33%）の代わりに4-シクロヘキセン1,2-ジカルボン酸ジn-オクチルのシス体を用いた以外は参考例１と同様にして、固体状チタン触媒成分（α９）を得た。
【０１６２】
（本重合）
固体状チタン触媒成分（α９）を用いた以外は参考例１と同様にプロピレンの重合を行った。結果を表１に示した。
【０１６３】
［参考例１０］
（固体状チタン触媒成分（α１０）の調製）
シクロヘキサン1,2-ジカルボン酸ジエチル（トランス体33%）の代わりに4-シクロヘキセン1,2-ジカルボン酸ジn-オクチル（トランス体50%）を用いた以外は参考例１と同様にして、固体状チタン触媒成分（α１０）を得た。
【０１６４】
（本重合）
固体状チタン触媒成分（α１０）を用いた以外は参考例１と同様にプロピレンの重合を行った。結果を表１に示した。
【０１６５】
［参考例１１］
（固体状チタン触媒成分（α１１）の調製）
シクロヘキサン1,2-ジカルボン酸ジエチル（トランス体33%）の代わりにシクロペンタン-1,2-ジカルボン酸ジイソブチル（トランス体）を用いた以外は参考例１と同様にして、固体状チタン触媒成分（α１１）を得た。
【０１６６】
（本重合）
固体状チタン触媒成分（α１１）を用いた以外は参考例１と同様にプロピレンの重合を行った。結果を表１に示した。
【０１６７】
［参考例１２］
（固体状チタン触媒成分（α１２）の調製）
シクロヘキサン1,2-ジカルボン酸ジエチル（トランス体33%）の代わりにシクロヘプタン-1,2-ジカルボン酸ジイソブチル（トランス体）を用いた以外は参考例１と同様にして、固体状チタン触媒成分（α１２）を得た。
【０１６８】
（本重合）
固体状チタン触媒成分（α１２）を用いた以外は参考例１と同様にプロピレンの重合を行った。結果を表１に示した。
【０１６９】
［参考例１３］
（固体状チタン触媒成分（α１３）の調製）
まず、参考例１と同様にして、塩化マグネシウム１モルに対してエタノールが２．８モル配位した固体状付加物を得た。
【０１７０】
デカン３０ｍｌで懸濁状にした上記固体状付加物をマグネシウム原子に換算して４６．２ミリモルを-２０℃に保持した四塩化チタン２００ｍｌ中に攪拌下、全量導入した。この混合液を５時間かけて８０℃に昇温し、８０℃に達したところで、2-イソブチル-2-イソプロピル-1,3-ジメトキシプロパンを固体状付加物のマグネシウム原子１モルに対して０．１５モル量を添加し、４０分間で１２０℃まで昇温した。温度が１２０℃に達した時点で4-シクロヘキセン1,2-ジカルボン酸ジエチル（トランス体）を固体状付加物のマグネシウム原子１モルに対して０．１５モル量添加し、９０分間攪拌しながら温度を１２０℃に保持した。
【０１７１】
９０分間の反応終了後、熱濾過にて固体部を採取し、この固体部を２００ｍｌの四塩化チタンにて再懸濁させた後、昇温して１３０℃に達したところで、４５分間撹拌しながら保持した。４５分間の反応終了後、再び熱濾過にて固体部を採取し、１００℃のデカンおよびヘプタンで洗液中に遊離のチタン化合物が検出されなくなるまで充分洗浄した。
【０１７２】
以上の操作によって調製した固体状チタン触媒成分（α１３）はデカンスラリーとして保存したが、この内の一部を、触媒組成を調べる目的で乾燥した。
このようにして得られた固体状チタン触媒成分（α１３）の組成はチタン２．０質量％，マグネシウム１９質量％，塩素６０質量％、エタノール残基０．２質量％であった。
【０１７３】
（本重合）
内容積２リットルの重合器に、室温で５００ｇのプロピレンおよび水素１ＮＬを加えた後、トリエチルアルミニウムを０．５ミリモル、シクロヘキシルメチルジメトキシシランを０．１ミリモル、および固体状チタン触媒成分（α１３）をチタン原子換算で０．００４ミリモル加え、速やかに重合器内を７０℃まで昇温した。７０℃で１時間重合した後、少量のメタノールにて反応停止し、プロピレンをパージした。更に得られた重合体粒子を８０℃で一晩、減圧乾燥した。
触媒の活性、得られた重合体のＭＦＲ、デカン不溶成分量、嵩比重、分子量分布(Ｍｗ／Ｍｎ、Ｍｚ／Ｍｗ)を表１に示した。
【０１７４】
［参考例１４］
（固体状チタン触媒成分（α１４）の調製）
2-イソブチル-2-イソプロピル-1,3-ジメトキシプロパンの代わりにフタル酸ジイソブチル（和光純薬工業（株）製 試薬特級）を固体状付加物中のマグネシウム原子１モルに対して０．１０モル、4-シクロヘキセン-1,2-ジカルボン酸ジエチル（トランス体）の代わりにシクロヘキサン-1,2-ジカルボン酸ジイソブチル（トランス体）を固体状付加物中のマグネシウム原子１モルに対して０．０５モル用いた以外は参考例１３と同様にして、固体状チタン触媒成分（α１４）を得た。
【０１７５】
（本重合）
固体状チタン触媒成分（α１４）を用いた以外は参考例１と同様にプロピレンの重合を行った。結果を表１に示した。
【０１７６】
［実施例１５］
（固体状チタン触媒成分（α１５）の調製）
まず、参考例１と同様にして、塩化マグネシウム１モルに対してエタノールが２．８モル配位した固体状付加物を得た。
【０１７７】
デカン３０ｍｌで懸濁状にした、マグネシウム原子に換算して４６．２ミリモルの上記固体状付加物を、-２０℃に保持した四塩化チタン２００ｍｌ中に、攪拌下、全量導入して混合液を得た。この混合液を５時間かけて８０℃に昇温し、８０℃に達したところで、シクロヘキサン１，２ジカルボン酸ジイソブチル（トランス率７８％）を固体状付加物のマグネシウム原子１モルに対して０．１５モル量添加し、１０分間で９０℃まで昇温した。９０℃の時点で2-イソブチル-2-イソプロピル-1,3-ジメトキシプロパンを固体状付加物のマグネシウム原子１モルに対して０．０５モル量添加した。その後、９０分間、攪拌しながら温度を９０℃に保持することによりこれらを反応させた。
【０１７８】
９０分間の反応終了後、熱濾過にて固体部を採取し、この固体部を２００ｍｌの四塩化チタンにて再懸濁させた後、昇温して９０℃に達したところで、４５分間撹拌しながら９０℃を保持することによりこれらを反応させた。４５分間の反応終了後、再び熱濾過にて固体部を採取し、１００℃のデカンおよびヘプタンで洗液中に遊離のチタン化合物が検出されなくなるまで充分洗浄した。
【０１７９】
以上の操作によって調製した固体状チタン触媒成分（α１５）はデカンスラリーとして保存したが、この内の一部を、触媒組成を調べる目的で乾燥した。
このようにして得られた固体状チタン触媒成分（α１５）の組成は、チタン３．２質量％、マグネシウム１７質量％、塩素６０質量％、エタノール残基０．７質量％、シクロヘキサン1,2-ジカルボン酸ジイソブチル１４．６質量％、2-イソブチル-2-イソプロピル-1,3-ジメトキシプロパン３．５質量％であった。
【０１８０】
（本重合）
固体状チタン触媒成分（α１５）を用いた以外は参考例１と同様にプロピレンの重合を行った。結果を表１に示した。
【０１８１】
［比較例１］
（固体状チタン触媒成分（β１）の合成）
シクロヘキサン1,2-ジカルボン酸ジエチル（トランス体33%）の代わりにフタル酸ジイソブチル（和光純薬工業（株）製試薬特級）を用いた以外は参考例１と同様にして、固体状チタン触媒成分（β１）を得た。
【０１８２】
（本重合）
固体状チタン触媒成分（β１）を用いた以外は参考例１と同様にプロピレンの重合を行った。結果を表１に示した。
【０１８３】
［比較例２］
（2,3-ジイソプロピルコハク酸ジエチルの合成）
前記特許文献５に記載の方法と同様の方法で、2,3-ジイソプロピルコハク酸ジエチルを合成した。
【０１８４】
（固体状チタン触媒成分（β２）の合成）
シクロヘキサン1,2-ジカルボン酸ジエチル（トランス体33%）の代わりに2,3-ジイソプロピルコハク酸ジエチルを用いた以外は参考例１と同様にして、固体状チタン触媒成分（β２）を得た。
【０１８５】
（本重合）
固体状チタン触媒成分（β２）を用い、水素を１．６ＮＬ用いた以外は参考例１と同様にプロピレンの重合を行った。この時の重合器内圧力は３．２ＭＰａ（絶対圧：３．３ＭＰａ）であった。結果を表１に示した。
【０１８６】
［比較例３］
（固体状チタン触媒成分（β３）の合成）
シクロヘキサン1,2-ジカルボン酸ジエチル（トランス体33%）の代わりに1-シクロヘキセン1,2-ジカルボン酸ジイソブチルを用いた以外は参考例１と同様にして、固体状チタン触媒成分（β３）を得た。
【０１８７】
（本重合）
固体状チタン触媒成分（β３）を用いた以外は参考例１と同様にプロピレンの重合を行った。結果を表１に示した。
【０１８８】
【表１】
0005476431.tif 000007
【０１８９】
本発明のオレフィン重合体の製造方法を利用して得られるポリプロピレンは分子量分布の広い重合体であることがわかる。特に、ほぼ同じＭＦＲ値のＰＰ（ポリプロピレン）同士を比較した場合、分子量の高い成分の含有率が高いことを示すＭｚ／Ｍｗ値が高いことが特徴的である。
【０１９０】
また、本発明の固体状チタン触媒成分を利用して得られるポリプロピレンは分子量分布の広い重合体であることがわかる。特に、ほぼ同じＭＦＲ値のＰＰ同士を比較した場合、分子量の高い成分の含有率が高いことを示すＭｚ／Ｍｗ値が高いことが特徴的である。
【０１９１】
［実施例１６］
［固体状チタン触媒成分（α１６）の調製］
無水塩化マグネシウム７５ｇ、デカン２８０．３ｇおよび２−エチルヘキシルアルコ−ル３０８．３ｇを１３０℃で３時間加熱反応させて均一溶液とした後、この溶液中に安息香酸エチル１７．７ｇを添加し、さらに１００℃にて１時間攪拌混合を行なった。
【０１９２】
このようにして得られた均一溶液を室温まで冷却した後、この均一溶液３０ｍｌを、−２０℃に保持した四塩化チタン８０ｍｌ中に、攪拌下、４５分間にわたって全量滴下装入し混合液を得た。装入終了後、この混合液の温度を３．８時間かけて９７．５℃に昇温し、９７．５℃になったところで混合液中にシクロヘキサン１，２−ジカルボン酸ジイソブチル(トランス率７８％)をＭｇ原子の０．２５モル倍添加し、２時間同温度にて攪拌下保持することによりこれらを反応させた。２時間の反応終了後、熱濾過にて固体部を採取し、この固体部を１００ｍｌの四塩化チタンにて再懸濁させた後、再び９７．５℃で２時間、加熱反応を行った。反応終了後、再び熱濾過にて固体部を採取し、１００℃デカンおよびヘキサンで洗液中に遊離のチタン化合物が検出されなくなるまで充分洗浄した。以上の操作によって調製した固体状チタン触媒成分（α１６）はデカンスラリ−として保存したが、この内の一部を触媒組成を調べる目的で乾燥した。このようにして得られた固体状チタン触媒成分（α１６）の組成はチタン２．６質量％、マグネシウム１８質量％、塩素５５質量％、シクロヘキサン１，２−ジカルボン酸ジイソブチル１５．９質量％および２−エチルヘキシルアルコ−ル残基０．３質量％であった。
【０１９３】
（本重合）
内容積２リットルの重合器に、室温で５００ｇのプロピレンおよび水素１ＮLを加えた後、トリエチルアルミニウムを０．５ミリモル、ジエチルアミノトリエトキシシランを０．１ミリモル、および固体状チタン触媒成分（α１６）をチタン原子換算で０．００４ミリモル加え、速やかに重合器内を７０℃まで昇温した。この時の重合器内圧力は、ゲージ圧で３．１MPa（絶対圧：３．２ＭＰａ）であった。７０℃で１時間重合した後、少量のメタノールにて反応停止し、プロピレンをパージした。更に得られた重合体粒子を８０℃で一晩、減圧乾燥した。
【０１９４】
触媒の活性、得られた重合体のＭＦＲ、デカン不溶成分量、嵩比重、分子量分布(Ｍｗ／Ｍｎ、Ｍｚ／Ｍｗ)を表２に示した。
【０１９５】
［実施例１７］
重合時に水素を７．５ＮＬ用いた以外は実施例１６と同様にしてプロピレンの重合を行った。この時の重合器内圧力は、３．７ＭＰａ（絶対圧：３．８ＭＰａ）であった。
重合結果を表２に示した。
【０１９６】
【表２】
0005476431.tif 000008
【０１９７】
この結果から、窒素含有アルコキシシラン化合物の存在下においても、分子量分布の広い重合体を得られることが分かる。
【０１９８】
［実施例１８］
実施例１６で得られた塩化マグネシウムの均一溶液３０ｍｌを、−２０℃に保持した四塩化チタン８０ｍｌ中に、攪拌下、４５分間にわたって全量滴下装入して混合液を得た。装入終了後、この混合液の温度を４時間かけて１１０℃に昇温し、１１０℃になったところで混合液中にシクロヘキサン１，２−ジカルボン酸ジイソブチル（トランス率７５％）をＭｇ原子の０．２５モル倍添加し、２時間同温度にて攪拌下保持することによりこれらを反応させた。２時間の反応終了後、熱濾過にて固体部を採取し、この固体部を１００ｍｌの四塩化チタンにて再懸濁させた後、再び１１０℃で２時間、加熱反応を行った。反応終了後、再び熱濾過にて固体部を採取し、１００℃デカンおよびヘキサンで洗液中に遊離のチタン化合物が検出されなくなるまで充分洗浄して固体状チタン触媒成分（α１８）を得た。
【０１９９】
（本重合）
固体状チタン触媒成分（α１８）を用いた以外は実施例１６と同様にしてプロピレンの重合を行った。この時の重合器内圧力は、３．１ＭＰａ（絶対圧：３．２ＭＰａ）であった。
結果を表３に示した。
【０２００】
［実施例１９］
プロピレン５００ｇの代わりに、活性アルミナを用いて精製したヘプタン２４０ｍｌとプロピレン３８０ｇとを用い、水素を０．６５ＮＬとした以外は、実施例１８と同様にしてプロピレンの重合を行った。この時の重合器内圧力は２．５ＭＰａ（絶対圧：２．６ＭＰａ）であった。
結果を表３に示した。
【０２０１】
［実施例２０］
プロピレン５００ｇの代わりに、活性アルミナを用いて精製したヘプタン５６０ｍｌとプロピレン２２０ｇとを用い、水素を０．４５ＮＬとした以外は、実施例１８と同様にしてプロピレンの重合を行った。この時の重合器内圧力は１．６ＭＰａ（絶対圧：１．７ＭＰａ）であった。
結果を表３に示した。
【０２０２】
［比較例４］
（固体状チタン触媒成分（β４）の調製）
シクロヘキサン１，２−ジカルボン酸ジイソブチル（トランス率７５％）の代わりにシクロヘキサン１，２−ジカルボン酸ジイソブチルのトランス体を用いた以外は実施例１８と同様にして固体状チタン触媒成分（β４）を得た。
【０２０３】
（重合）
充分に窒素置換した内容積２リットルの重合器に、室温で７５０ｍｌの精製ヘプタンを装入し、４０℃、プロピレン雰囲気下でトリエチルアルミニウムを０．７５ミリモル、シクロヘキシルメチルジメトキシシランを０．０１５ミリモルおよび固体状チタン触媒成分（β４）をチタン原子換算で０．０１５ミリモル加えた。次いで６０℃に昇温して水素０．２ＮＬを添加し８０℃に昇温した後、１時間プロピレン重合を行った。重合中の圧力はゲージ圧で０．８ＭＰａ（絶対圧：０．９ＭＰａ）に保持した。重合終了後、精製した固体を含むスラリーを濾過し、８０℃で一晩減圧乾燥した。結果を表３に示した。
尚、８０℃でのプロピレンの飽和蒸気圧は３．８ＭＰａである。
【０２０４】
［比較例５］
（固体状チタン触媒成分（β５）の調製）
シクロヘキサン１，２−ジカルボン酸ジイソブチル（トランス率７５％）の代わりにシクロヘキサン１，２−ジカルボン酸ジイソブチルのシス体を用いた以外は実施例１８と同様にして固体状チタン触媒成分（β５）を得た。
【０２０５】
（重合）
固体状チタン触媒成分（β５）を用いた以外は比較例４と同様にしてプロピレンの重合を行った。結果を表３に示した。
【０２０６】
【表３】
0005476431.tif 000009
【０２０７】
上記の結果から、重合器内圧力が低いと分子量分布の広い重合体が得られないことが分かる。
【０２０８】
［実施例２１］
（予備重合）
２００ミリリットルの攪拌機付きガラス製四つ口反応器に窒素雰囲気下、精製ヘキサンを５０ミリリットル、トリエチルアルミニウムを１．５ミリモル、固体状チタン触媒（α１６）をチタン原子換算で０．５ミリモル添加した後、１．６リットル／時間の速度でプロピレンを１時間反応器に供給した。これらの操作中、反応器内圧力は常圧に、温度は２０℃に保持した。
【０２０９】
プロピレンの供給が終了したところで反応器内の気相を窒素置換し、上澄み液の除去および精製ヘキサンの添加から成る洗浄操作を２回行った後、残留した液を精製デカンにて再懸濁し、触媒瓶に全量移液して予備重合触媒成分（α２１）を得た。
【０２１０】
（気相重合）
充分に窒素置換した内容積２Ｌの重合容器に塩化ナトリウム（和光純薬工業（株）製特級）１５０ｇを装入し、９０℃で１．５時間減圧乾燥した。その後、系内を４０℃まで冷却し、トリエチルアルミニウムを１ミリモル、シクロヘキシルメチルジメトキシシランを０．２ミリモルおよび予備重合触媒成分（α２１）をチタン原子換算で０．０１ミリモル装入した。その後、水素０．４ＮＬを装入し、次いでプロピレンの供給を開始した。重合器内圧力は１．２ＭＰａ（絶対圧：１．３ＭＰａ）を保持し、７０℃で１時間重合を行った。結果を表４に示した。
【０２１１】
［比較例６］
（気相重合）
充分に窒素置換した内容積１Ｌの重合容器に塩化ナトリウム（和光純薬工業（株）製特級）１５０ｇを装入し、９０℃で１．５時間減圧乾燥した。その後、系内を４０℃まで冷却し、トリエチルアルミニウムを０．４ミリモル、シクロヘキシルメチルジメトキシシランを０．０８ミリモルおよび予備重合触媒成分（α２１）をチタン原子換算で０．００８ミリモル装入した。その後、水素０．１ＮＬを装入し、次いでプロピレンの供給を開始した。重合器内圧力は０．５ＭＰａ（絶対圧：０．６ＭＰａ）を保持し、７０℃で１時間重合を行った。結果を表４に示した。
【０２１２】
【表４】
0005476431.tif 000010
【０２１３】
上記の結果から、気相重合においても重合器内圧力が低いと分子量分布の広い重合体が得られないことが分かる。
【０２１４】
［実施例２２］
（固体状チタン触媒成分（α２２）の調製）
シクロヘキサン１，２ジカルボン酸ジイソブチル（トランス体）の代わりにシクロヘキサン１，２ジカルボン酸ジイソブチル（トランス率７８％）を用いた以外は、参考例４と同様にして固体状チタン触媒成分の調製を行い固体状チタン触媒成分（α２２）を得た。
【０２１５】
（本重合）
固体状チタン触媒成分（α１）に代えて固体状チタン触媒成分（α２２）を用いた以外は参考例１と同様にプロピレンの重合を行った。結果を表５に示した。
【０２１６】
［実施例２３］
（固体状チタン触媒成分（α２３）の調製）
シクロヘキサン１，２ジカルボン酸ジイソブチル（トランス体）の代わりにシクロヘキサン１，２ジカルボン酸ジイソブチル（トランス率５５％）を用いた以外は、参考例４と同様にして固体状チタン触媒成分の調製を行い固体状チタン触媒成分（α２３）を得た。
【０２１７】
（本重合）
固体状チタン触媒成分（α１）に代えて固体状チタン触媒成分（α２３）を用いた以外は参考例１と同様にプロピレンの重合を行った。結果を表５に示した。
【０２１８】
［参考例２４］
（固体状チタン触媒成分（α２４）の調製）
シクロヘキサン１，２ジカルボン酸ジイソブチル（トランス体）の代わりにシクロヘキサン１，２ジカルボン酸ジイソブチル（シス体）を用いた以外は、参考例４と同様にして固体状チタン触媒成分の調製を行い固体状チタン触媒成分（α２４）を得た。
【０２１９】
（本重合）
固体状チタン触媒成分（α１）に代えて固体状チタン触媒成分（α２４）を用いた以外は参考例１と同様にプロピレンの重合を行った。結果を表５に示した。
【０２２０】
［参考例２５］
（固体状チタン触媒成分（α２５）の調製）
まず、参考例１と同様にして、塩化マグネシウム１モルに対してエタノールが２．８モル配位した固体状付加物を得た。
【０２２１】
デカン３０ｍｌで懸濁状にした、マグネシウム原子に換算して４６．２ミリモルの上記固体状付加物を、-２０℃に保持した四塩化チタン２００ｍｌ中に、攪拌下、全量導入して混合液を得た。この混合液を５時間かけて８０℃に昇温し、８０℃に達したところで、シクロヘキサン１，２ジカルボン酸ジイソブチル（トランス体）を固体状付加物のマグネシウム原子１モルに対して０．１７５モル量添加し、２０分間で１００℃まで昇温し、その後、９０分間攪拌しながら温度を１００℃に保持することによりこれらを反応させた。
【０２２２】
９０分間の反応終了後、熱濾過にて固体部を採取し、この固体部を２００ｍｌの四塩化チタンにて再懸濁させた後、昇温して１００℃に達したところで、４５分間撹拌しながら１００℃を保持することによりこれらを反応させた。４５分間の反応終了後、再び熱濾過にて固体部を採取し、１００℃のデカンおよびヘプタンで洗液中に遊離のチタン化合物が検出されなくなるまで充分洗浄して固体状チタン触媒成分（α２５）を得た。
【０２２３】
（本重合）
固体状チタン触媒成分（α１）に代えて固体状チタン触媒成分（α２５）を用いた以外は参考例１と同様にプロピレンの重合を行った。結果を表５に示した。
【０２２４】
［実施例２６］
（固体状チタン触媒成分（α２６）の調製）
シクロヘキサン１，２ジカルボン酸ジイソブチル（トランス体）の代わりにシクロヘキサン１，２ジカルボン酸ジイソブチル（トランス率７８％）を用いた以外は、参考例２５と同様にして固体状チタン触媒成分の調製を行い固体状チタン触媒成分（α２６）を得た。
【０２２５】
（本重合）
固体状チタン触媒成分（α１）に代えて固体状チタン触媒成分（α２６）を用いた以外は参考例１と同様にプロピレンの重合を行った。結果を表５に示した。
【０２２６】
［実施例２７］
（固体状チタン触媒成分（α２７）の調製）
シクロヘキサン１，２ジカルボン酸ジイソブチル（トランス体）の代わりにシクロヘキサン１，２ジカルボン酸ジイソブチル（トランス率５５％）を用いた以外は、参考例４と同様にして固体状チタン触媒成分の調製を行い固体状チタン触媒成分（α２７）を得た。
【０２２７】
（本重合）
固体状チタン触媒成分（α１）に代えて固体状チタン触媒成分（α２７）を用いた以外は参考例１と同様にプロピレンの重合を行った。結果を表５に示した。
【０２２８】
［参考例２８］
（固体状チタン触媒成分（α２８）の調製）
シクロヘキサン１，２ジカルボン酸ジイソブチル（トランス体）の代わりにシクロヘキサン１，２ジカルボン酸ジイソブチル（シス体）を用いた以外は、参考例４と同様にして固体状チタン触媒成分の調製を行い固体状チタン触媒成分（α２８）を得た。
【０２２９】
（本重合）
固体状チタン触媒成分（α１）に代えて固体状チタン触媒成分（α２８）を用いた以外は参考例１と同様にプロピレンの重合を行った。結果を表５に示した。
【０２３０】
【表５】
0005476431.tif 000011
【０２３１】
これらの結果から、トランス率が５１％〜７９％の範囲である場合に、得られる重合体の広い分子量分布と、触媒の活性や得られる重合体の高い立体規則性とを高いレベルで両立できることが分かる。
【０２３２】
［実施例２９］
実施例１６で得られた塩化マグネシウムの均一溶液３０ｍｌを、−２０℃に保持した四塩化チタン８０ｍｌ中に、攪拌下、４５分間にわたって全量滴下装入し混合液を得た。装入終了後、この混合液の温度を３．９時間かけて１０５℃に昇温し、１０５℃になったところで混合液中にシクロヘキサン１，２−ジカルボン酸ジイソブチル（トランス率７８％）をＭｇ原子の０．２５モル倍添加し、２時間同温度にて攪拌下保持することによりこれらを反応させた。２時間の反応終了後、熱濾過にて固体部を採取し、この固体部を１００ｍｌの四塩化チタンにて再懸濁させた後、再び１０５℃で２時間、加熱反応を行った。反応終了後、再び熱濾過にて固体部を採取し、１００℃デカンおよびヘキサンで洗液中に遊離のチタン化合物が検出されなくなるまで充分洗浄して固体状チタン触媒成分（α２９）を得た。
【０２３３】
（本重合）
固体状チタン触媒成分（α２９）を用いた以外は参考例１と同様にしてプロピレンの重合を行った。この時の重合器内圧力は、３．１ＭＰａ（絶対圧：３．２ＭＰａ）であった。結果を表６に示した。
【０２３４】
［実施例３０］
実施例１６で得られた塩化マグネシウムの均一溶液３０ｍｌを、−２０℃に保持した四塩化チタン８０ｍｌ中に、攪拌下、４５分間にわたって全量滴下装入し混合液を得た。装入終了後、この混合液の温度を３．９時間かけて１００℃に昇温し、１００℃になったところで混合液中にシクロヘキサン１，２−ジカルボン酸ジイソブチル(トランス率７８％)をＭｇ原子の０．２５モル倍添加し、２時間同温度にて攪拌下保持することによってこれらを反応させた。２時間の反応終了後、熱濾過にて固体部を採取し、この固体部を１００ｍｌの四塩化チタンにて再懸濁させた後、再び１００℃で２時間、加熱反応を行った。反応終了後、再び熱濾過にて固体部を採取し、１００℃デカンおよびヘキサンで洗液中に遊離のチタン化合物が検出されなくなるまで充分洗浄して固体状チタン触媒成分（α３０）を得た。
【０２３５】
（本重合）
固体状チタン触媒成分（α３０）を用いた以外は参考例１と同様にしてプロピレンの重合を行った。この時の重合器内圧力は、３．１ＭＰａ（絶対圧：３．２ＭＰａ）であった。結果を表６に示した。
【０２３６】
［実施例３１］
（本重合）
実施例１６で得られた固体状チタン触媒成分（α１６）を用いた以外は参考例１と同様にしてプロピレンの重合を行った。この時の重合器内圧力は、３．１ＭＰａ（絶対圧：３．２ＭＰａ）であった。結果を表６に示した。
【０２３７】
【表６】
0005476431.tif 000012
【０２３８】
これらの結果から、本発明の固体状チタン触媒成分を１０５℃以下の温度で製造することにより、得られる重合体の広い分子量分布と、触媒の活性や得られる重合体の高い立体規則性をより高いレベルで両立することができることが分かる。
【０２３９】
［実施例３２］
（本重合）
内容積２リットルの重合器に、室温で４００ｇのプロピレン、エチレン２．３ＮＬおよび水素１ＮＬを加えた後、トリエチルアルミニウムを０．５ミリモル、ジシクロペンチルジメトキシシランを０．１５ミリモル、および実施例１６で調製した固体状チタン触媒成分（α１６）をチタン原子換算で０．００２ミリモル加え、速やかに重合器内を７０℃まで昇温した。この時の重合器内圧力は、ゲージ圧で３．０ＭＰａ（絶対圧：３．１ＭＰａ）であった。７０℃で３０分重合した後、少量のメタノールにて反応停止し、プロピレンをパージした。更に得られた重合体粒子を８０℃で一晩、減圧乾燥した。
【０２４０】
触媒の活性、得られた重合体のＭＦＲ、デカン不溶成分量、嵩比重、分子量分布（Ｍｗ／Ｍｎ、Ｍｚ／Ｍｗ）、融点(Ｔｍ)および結晶化温度（Ｔｃ）を表７に示した。
【０２４１】
［比較例７］
(固体状チタン触媒成分（β７の調製）)
まず、参考例１と同様にして、塩化マグネシウム１モルに対してエタノールが２．８モル配位した固体状付加物を得た。
【０２４２】
デカン３０ｍｌで懸濁状にした、マグネシウム原子に換算して４６．２ミリモルの上記固体状付加物を、-２０℃に保持した四塩化チタン２００ｍｌ中に、攪拌下、全量導入して混合液を得た。この混合液を５時間かけて８０℃に昇温し、８０℃に達したところで、フタル酸ジイソブチルを固体状付加物のマグネシウム原子１モルに対して０．１３５モル量添加し、８０℃で３０分間保持し、次いで２−イソブチル２−イソプロピル１，３―ジメトキシシランを固体状付加物のマグネシウム原子１モルに対して０．１５モル量添加した。更に４０分間で１２０℃まで昇温し、その後、９０分間攪拌しながら温度を１２０℃に保持しすることによりこれらを反応させた。
【０２４３】
９０分間の反応終了後、熱濾過にて固体部を採取し、この固体部を２００ｍｌの四塩化チタンにて再懸濁させた後、昇温して１３０℃に達したところで、４５分間撹拌しながら１３０℃を保持することによりこれらを反応させた。４５分間の反応終了後、再び熱濾過にて固体部を採取し、１００℃のデカンおよびヘプタンで、洗液中に遊離のチタン化合物が検出されなくなるまで充分洗浄して固体状チタン触媒成分（β７）を得た。
【０２４４】
（本重合）
固体状チタン触媒成分（β７）を用いた以外は、実施例３２と同様にしてプロピレンとエチレンとの共重合を行った。結果を表７に示した。
【０２４５】
【表７】
0005476431.tif 000013
【０２４６】
［実施例３３］
（本重合）
内容積２リットルの重合器に、室温で６５０ミリリットルの精製ヘキサン、１７５ミリリットルの１−ブテンおよび水素１ＮＬを加えた後、トリエチルアルミニウムを０．６ミリモル、ジシクロペンチルジメトキシシランを０．０２ミリモル、および実施例１６で調製した固体状チタン触媒成分（α１６）をチタン原子換算で０．０１５ミリモル加え、速やかに重合器内を６０℃まで昇温した。この時の重合器内圧力は、ゲージ圧で０．４ＭＰａ（絶対圧：０．５ＭＰａ）であった。６０℃で１５分重合した後、少量のメタノールにて反応停止し、未反応の１−ブテンをパージした。得られた重合体の溶液を大量のメタノールとアセトンの体積比で１／１の混合液に投入して重合体を析出させて濾別し、更に得られた重合体を８０℃で一晩、減圧乾燥した。
【０２４７】
触媒の活性、得られた重合体の[η]、嵩比重、分子量分布(Ｍｗ／Ｍｎ、Ｍｚ／Ｍｗ)を表８に示した。
なお、１−ブテンの６０℃での飽和蒸気圧は、０．８ＭＰａである。
【０２４８】
［比較例８］
（固体状チタン触媒成分（β８）の調製）
シクロヘキサン１，２−ジカルボン酸ジイソブチル（トランス率７５％）の代わりにフタル酸ジイソブチルを塩化マグネシウム溶液のマグネシウム１モルに対して０．１５モル量用いた以外は実施例１６と同様にして固体状チタン触媒成分（β８）を得た。
【０２４９】
（本重合）
固体状チタン触媒成分（α１６）の代わりに固体状チタン触媒成分（β８）を用いた以外は実施例３３と同様にして１−ブテンの重合を行った。結果を表８に示した。
【０２５０】
【表８】
0005476431.tif 000014
【０２５１】
［実施例３４］
（本重合）
内容積１リットルの重合器に、室温で４−メチル-１−ペンテン（常圧での沸点：５４℃）および水素０．５ＮＬを加えた後、トリエチルアルミニウムを０．８ミリモル、シクロヘキシルメチルジメトキシシランを０．０８ミリモル、および実施例１６で調製した固体状チタン触媒成分（α１６）をチタン原子換算で０．００７５ミリモル加え、速やかに重合器内を５０℃まで昇温した。この時の重合器内圧力は、ゲージ圧で０．１ＭＰａ（絶対圧：０．２ＭＰａ）であった。５０℃で１時間重合した後、少量のメタノールにて反応停止した。得られたスラリーを濾別して得られた白色固体を、８０℃で一晩、減圧乾燥した。白色固体の減圧乾燥後の重量は５６．８ｇであった。
触媒の活性、得られた重合体のＭＦＲ、嵩比重、分子量分布（Ｍｗ／Ｍｎ、Ｍｚ／Ｍｗ）を表９に示した。
【０２５２】
［比較例９］
（本重合）
固体状チタン触媒成分（β８）を用いた以外は、実施例３４と同様にして４−メチル１−ペンテンの重合を行った。結果を表９に示した。
【０２５３】
【表９】
0005476431.tif 000015
【０２５４】
表７〜表９に示したように、本発明のオレフィンの重合方法を用いれば、分子量分布の広い種々のオレフィンの重合体やオレフィンの共重合体を得ることができる。
表１０には溶融張力測定結果を示した。参考例４に比して比較例２のＰＰは、溶融張力に劣っていることが分かる。
【０２５５】
【表１０】
0005476431.tif 000016
【０２５６】
比較例２のＰＰは、Ｍｗ／Ｍｎ値としては、実施例のＰＰと同等の広い分子量分布を示すが、Ｍｚ／Ｍｗ値は参考例４のＰＰに比して低い。これはＭｗ／Ｍｎ値よりもＭｚ／Ｍｗ値がＰＰの物性に大きく影響することを示している。
【０２５７】
図１には、ＭＦＲ値がほぼ同じ値である参考例４、比較例１および比較例２で得られたポリプロピレンのＧＰＣクロマトグラムを示した。参考例４のＰＰは比較例１のＰＰに比して明らかに分子量分布が広いことが分かる。一方、参考例４と比較例２のＰＰを比較すると、分子量の低い成分の含有比率は参考例４のＰＰの方が明らかに低い。Ｍｚ／Ｍｗ値が異なる理由はここにある。
【０２５８】
即ち、Ｍｗ／Ｍｎ値で規定される分子量分布だけでなく、特にＭｚ／Ｍｗ値で規定される分子量分布も広い重合体、即ち、分子量の高い成分の比率が高く且つ（一般にベタ成分と呼ばれる）分子量の低い成分の比率が低い重合体が得られる本発明の固体状チタン触媒成分、オレフィン重合体の製造方法は、従来技術に比して優位性を持っていると考えられる。
【図１】
0005476431.tif 000018